(57)【特許請求の範囲】
【請求項１】
プラスチックレンズ基材上にハードコート層膜を形成し、さらにその表面に反射防止層膜を形成してなるプラスチックレンズの製造方法において、
（１）プラスチックレンズ基材上に、有機ケイ素化合物（Ａ）、金属酸化物微粒子およびポリカルボン酸系化合物とを含むハードコート層膜形成用塗料組成物を塗布する工程、
（２）前記工程（１）で得られた塗膜を６０〜１１０℃の温度条件下で５〜３０分間、加熱処理して、該塗膜の予備硬化を行う工程、
（３）前記工程（２）で得られた予備硬化塗膜の表面に、有機ケイ素化合物（Ｂ）およびシリカ系微粒子とを含む反射防止層膜形成用塗料組成物を塗布する工程、および
（４）前記工程（３）で得られた積層塗膜に、３〜２０μｍの波長を有する遠赤外線を５〜３０分間、照射して、該積層塗膜を硬化させる工程
を含むことを特徴とするプラスチックレンズの製造方法。
【請求項２】
前記有機ケイ素化合物（Ａ）および（Ｂ）が、下記一般式（I）で表される有機ケイ素化合物および／またはその加水分解物であることを特徴とする請求項１に記載のプラスチックレンズの製造方法。
Ｒ1aＲ2bＳｉ（ＯＲ3）4-(a+b) （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリール基であり、Ｒ3は炭素数１〜３のアルキル基、アルキレン基またはシクロアルキル基である。また、ａは０または１の整数、ｂは０、１または２の整数である。）
【請求項３】
前記金属酸化物微粒子が、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子であることを特徴とする請求項１〜２のいずれかに記載のプラスチックレンズの製造方法。
【請求項４】
前記金属酸化物微粒子が、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子からなる核粒子の表面を、ケイ素、ジルコニウム、アンチモン、錫およびアルミニウムから選ばれた少なくとも1種の金属元素の酸化物または複合酸化物で被覆したコア・シェル型の金属酸化物微粒子であることを特徴とする請求項１〜２のいずれかに記載のプラスチックレンズの製造方法。
【請求項５】
前記ポリカルボン酸系化合物が、ポリカルボン酸またはポリカルボン酸無水物であることを特徴とする請求項１〜４のいずれかに記載のプラスチックレンズの製造方法。
【請求項６】
前記ポリカルボン酸系化合物が、該ポリカルボン酸系化合物の重量をＸで表し、さらに前記ハードコート層膜形成用塗料組成物中に含まれる有機ケイ素化合物（Ａ）の量をＳｉＯ2換算基準で求めた重量をＹで表したとき、その重量比（Ｘ／Ｙ）が５／１００〜４５／１００となるような割合で該ハードコート層膜形成用塗料組成物中に含まれていることを特徴とする請求項１〜５のいずれかに記載のプラスチックレンズの製造方法。
【請求項７】
前記シリカ系微粒子が、４０〜１００ｎｍの平均粒子径を有し、しかも内部に空洞を有する中空シリカ系微粒子であることを特徴とする請求項１〜６のいずれかに記載のプラスチックレンズの製造方法。
【請求項８】
前記工程（４）において前記遠赤外線の照射を、遠赤外線セラミックヒーターを用いて前記積層塗膜の表面温度が７０〜１３０℃となるように行うことを特徴とする請求項１〜７のいずれかに記載のプラスチックレンズの製造方法。
【請求項９】
前記工程（３）で得られた塗膜を、さらに６０〜１１０℃の温度条件下で３〜３０分間、加熱処理して、該塗膜の予備硬化を行う工程（３ａ）を含むことを特徴とする請求項１〜８のいずれかに記載のプラスチックレンズの製造方法。
【請求項１０】
前記工程（３ａ）で得られた予備硬化塗膜の表面に、さらにフッ素系化合物またはその加水分解物を含む撥水コート処理用塗料組成物を塗布する工程（３ｂ）を含むことを特徴とする請求項９に記載のプラスチックレンズの製造方法。
【請求項１１】
前記フッ素系化合物が、加水分解基を有するフロロシラン化合物であることを特徴とする請求項１０に記載のプラスチックレンズの製造方法。
【請求項１２】
前記プラスチックレンズ基材と前記ハードコート層膜との間に、さらに有機樹脂化合物と金属酸化物微粒子とを含むプライマー層膜を設けることを特徴とする請求項１〜１１のいずれかに記載のプラスチックレンズの製造方法。
【請求項１３】
請求項１〜９のいずれかに記載の方法で製造された、プラスチックレンズ基材上にハードコート層膜および反射防止層膜を形成してなるプラスチックレンズ。
【請求項１４】
請求項１０または１１に記載の方法で製造された、プラスチックレンズ基材上にハードコート層膜、反射防止層膜および撥水コート層膜を形成してなるプラスチックレンズ。
【請求項１５】
前記プラスチックレンズ基材と前記ハードコート層膜との間に、さらにプライマー層膜を設けてなることを特徴とする請求項１３または１４に記載のプラスチックレンズ。
【発明の詳細な説明】
【技術分野】
【０００１】
本発明は、プラスチックレンズ基材上にハードコート層膜を形成し、さらにその表面に反射防止層膜を少なくとも形成してなるプラスチックレンズの製造方法に関するものである。さらに、本発明は、プラスチックレンズ基材上にハードコート層膜と反射防止層膜とを少なくとも形成してなるプラスチックレンズに関するものである。
【背景技術】
【０００２】
近年、光学レンズ、特に眼鏡レンズの材料としては、無機ガラス基材に代わってプラスチック基材が中心的に使用されている。これは、プラスチック基材が軽量性、耐衝撃性、加工性、染色性などの面で優れていることや、第２世代としてのプラスチックレンズ基材の開発や改良が行われ、より軽量化、高屈折率化へと進んだためである。しかしながら、これらプラスチック基材は、無機ガラス基材に比べて傷つき易いという欠点があった。
【０００３】
そこで、この欠点を回避するため、プラスチック基材を用いた光学レンズの表面には、通常、シリコーン系の硬化性塗膜（所謂、ハードコート層膜）が設けられている。さらに、高屈折率のプラスチックレンズ基材を用いた場合には、このレンズ基材とハードコート層膜との間に起こる光の干渉（これは、干渉縞として現れる）を防ぐため、前記ハードコート層膜に金属酸化物微粒子を含ませて、その屈折率をレンズの屈折率に合わせるような処置が施されている。例えば、特許文献1には、前記金属酸化物微粒子として酸化チタン、酸化ジルコニウム、五酸化アンチモンなどを含む複合酸化物微粒子を使用することが開示されている。
【０００４】
また、本発明者らも、特許文献２において、酸化チタン系微粒子を核粒子とし、さらにその表面をアンチモン酸化物で被覆したコア・シェル型の金属酸化物微粒子を使用することを提案している。
【０００５】
また、プラスチックレンズ基材の表面に前記ハードコート層膜を設け、さらにその表面に従来公知の真空蒸着法（いわゆる、乾式法）によって反射防止層膜を設けた光学レンズにおいては、比較的高い温度雰囲気下にこのレンズを放置するとこれらの塗膜にクラックが生じ易いばかりでなく、このレンズに衝撃を与えると割れ易いという欠点があった。
【０００６】
この欠点を解決するため、たとえば特許文献３においては、前記ハードコート層膜上に有機ケイ素化合物およびシリカ微粒子を含む塗料組成物を塗布し、さらに該塗膜を加熱硬化させることによって反射防止層膜を形成する方法（いわゆる、湿式法）が提案されている。しかし、この湿式法に基づき反射防止層膜を形成しようとすると、塗膜の加熱硬化に長い時間を要して、その生産性や作業性が低下するという問題があった。
【０００７】
一方、プラスチック基板の表面に熱硬化性塗料組成物などを塗布して、さらに得られた塗膜に３μｍ以上の波長を有する遠赤外線を照射して該塗膜を硬化させる方法は、既に一般的に知られている。たとえば、特許文献４には、プラスチック成形品の表面にアルキルトリアルコキシシランの部分加水分解縮合物を主とする塗料を塗布し、さらにその被塗物から１〜１００ｃｍの距離においた０．１〜１．５Ｗ／ｃｍ2の全放射エネルギーを持つ遠赤外線放射素子から発生する３〜５０μｍの波長の遠赤外線を放射することにより硬化被膜を形成させるプラスチック成形品の表面硬化方法が開示されている。
【０００８】
しかしながら、このような従来公知の赤外線硬化法を、表面が湾曲（カーブ）している眼鏡レンズなどのプラスチックレンズ基材上に形成された塗膜（特に、前記反射防止層膜）の硬化にそのまま適用すると、該塗膜の表面や内部で硬化むらが発生してしまうという問題があった。これは、物体が受ける照射強度が遠赤外線照射源からの距離の二乗に反比例するため、前記プラスチックレンズ基材の湾曲面において熱量差（照射熱量の強度差）が生じてしまうことによるものと考えられる。
【先行技術文献】
【特許文献】
【０００９】
【特許文献１】特開平５−２６４８０６号公報
【特許文献２】特開２００９−１９７０７８号公報
【特許文献３】特開２００６−１４６１３１号公報
【特許文献４】特公昭６３−１７２９４号公報
【発明の概要】
【発明が解決しようとする課題】
【００１０】
本発明は、上記のような従来技術における問題点に鑑みてなされたものであり、プラスチック基材上にハードコート層膜と反射防止層膜とからなる積層塗膜を硬化むらなく比較的短時間で形成することができるばかりでなく、耐熱性や耐衝撃性に優れたプラスチックレンズを製造することのできる、プラスチックレンズの製造方法を提供することを課題としている。
【課題を解決するための手段】
【００１１】
本発明者らは、上記のような問題点を解決することを目的として鋭意研究を重ねた結果、プラスチックレンズ基材上に特定のハードコート層膜形成用塗料組成物を塗布して、得られた塗膜を特定の条件下で予備硬化し、さらにその塗膜表面に特定の反射防止層膜形成用塗料組成物を塗布して、得られた積層塗膜に特定の遠赤外線を特定条件下で照射すればよいことを見出し、本発明を完成するに至った。
【００１２】
本発明に係るプラスチックレンズの製造方法は、
プラスチックレンズ基材上にハードコート層膜を形成し、さらにその表面に反射防止層膜を形成してなるプラスチックレンズの製造方法において、
（１）プラスチックレンズ基材上に、有機ケイ素化合物（Ａ）、金属酸化物微粒子およびポリカルボン酸系化合物とを含むハードコート層膜形成用塗料組成物を塗布する工程、
（２）前記工程（１）で得られた塗膜を６０〜１１０℃の温度条件下で５〜３０分間、加熱処理して、該塗膜の予備硬化を行う工程、
（３）前記工程（２）で得られた予備硬化塗膜の表面に、有機ケイ素化合物（Ｂ）およびシリカ系微粒子とを含む反射防止層膜形成用塗料組成物を塗布する工程、および
（４）前記工程（３）で得られた積層塗膜に、３〜２０μｍの波長を有する遠赤外線を５〜３０分間、照射して、該積層塗膜を硬化させる工程
を含むことを特徴としている。
【００１３】
前記有機ケイ素化合物（Ａ）および（Ｂ）は、下記一般式（I）で表される有機ケイ素化合物および／またはその加水分解物であることが好ましい。
Ｒ1aＲ2bＳｉ（ＯＲ3）4-(a+b)            （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリール基であり、Ｒ3は炭素数１〜３のアルキル基、アルキレン基またはシクロアルキル基である。また、ａは０または１の整数、ｂは０、１または２の整数である。）
【００１４】
前記金属酸化物微粒子は、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子であることが好ましい。
【００１５】
さらに、前記金属酸化物微粒子は、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子からなる核粒子の表面を、ケイ素、ジルコニウム、アンチモン、錫およびアルミニウムから選ばれた少なくとも1種の金属元素の酸化物または複合酸化物で被覆したコア・シェル型の金属酸化物微粒子であることが好ましい。
【００１６】
前記ポリカルボン酸系化合物は、ポリカルボン酸またはポリカルボン酸無水物であることが好ましい。
さらに、前記ポリカルボン酸系化合物は、該ポリカルボン酸系化合物の重量をＸで表し、さらに前記ハードコート層膜形成用塗料組成物中に含まれる有機ケイ素化合物（Ａ）の量をＳｉＯ2換算基準で求めた重量をＹで表したとき、その重量比（Ｘ／Ｙ）が５／１００〜４５／１００となるような割合で該ハードコート層膜形成用塗料組成物中に含まれていることが好ましい。
【００１７】
また、前記シリカ系微粒子は、４０〜１００ｎｍの平均粒子径を有し、しかも内部に空洞を有する中空シリカ系微粒子であることが好ましい。
前記工程（３）で得られた塗膜を、さらに６０〜１１０℃の温度条件下で３〜３０分間、加熱処理して、該塗膜の予備硬化を行う工程（３ａ）を含むことが好ましい。
また、前記工程（３ａ）で得られた予備硬化塗膜の表面に、さらにフッ素系化合物またはその加水分解物を含む撥水コート処理用塗料組成物を塗布する工程（３ｂ）を含むことが好ましい。
【００１８】
さらに、前記フッ素系化合物は、加水分解基を有するフロロシラン化合物であることが好ましい。
また、前記工程（４）において前記遠赤外線の照射を、遠赤外線セラミックヒーターを用いて前記積層塗膜の表面温度が７０〜１３０℃となるように行うことが好ましい。
【００１９】
また、前記プラスチックレンズ基材と前記ハードコート層膜との間に、さらにプライマー層膜を設けることが好ましい。
さらに、前記プライマー層膜は、有機樹脂化合物と金属酸化物微粒子とを含むプライマー層膜形成用塗料組成物を前記プラスチックレンズ基材上に塗布して硬化させたものであることが好ましい。
【００２０】
本発明に係る第一のプラスチックレンズは、
（１）プラスチックレンズ基材上に、有機ケイ素化合物（Ａ）、金属酸化物微粒子およびポリカルボン酸系化合物を含むハードコート層膜形成用塗料組成物を塗布し、（２）得られた塗膜を６０〜１１０℃の温度条件下で５〜３０分間、加熱処理して、該塗膜の予備硬化を行ったのち、（３）得られた予備硬化塗膜の表面に、有機ケイ素化合物（Ｂ）およびシリカ系微粒子を含む反射防止層膜形成用塗料組成物を塗布し、さらに（４）得られた積層塗膜に、３〜２０μｍの波長を有する遠赤外線を５〜３０分間、照射して、該積層塗膜を硬化させることによって、プラスチックレンズ基材上にハードコート層膜および反射防止層膜を形成してなること
を特徴としている。
【００２１】
本発明に係る第二のプラスチックレンズは、
（１）プラスチックレンズ基材上に、有機ケイ素化合物（Ａ）、金属酸化物微粒子およびポリカルボン酸系化合物とを含むハードコート層膜形成用塗料組成物を塗布し、（２）得られた塗膜を６０〜１１０℃の温度条件下で５〜３０分間、加熱処理して、該塗膜の予備硬化を行ったのち、（３）得られた予備硬化塗膜の表面に、有機ケイ素化合物（Ｂ）およびシリカ微粒子とを含む反射防止層膜形成用塗料組成物を塗布し、（３ａ）得られた塗膜を６０〜１１０℃の温度条件下で３〜３０分間、加熱処理して、該塗膜の予備硬化を行ったのち、（３ｂ）フッ素系化合物またはその加水分解物を含む撥水コート処理用塗料組成物を塗布し、さらに（４）得られた積層塗膜に、３〜２０μｍの波長を有する遠赤外線を５〜３０分間、照射して、該積層塗膜を硬化させることによって、プラスチックレンズ基材上にハードコート層膜、反射防止層膜および撥水コート層膜を形成してなること
を特徴としている。
【００２２】
また、上記のプラスチックレンズは、前記プラスチックレンズ基材と前記ハードコート層膜との間に、さらにプライマー層膜を設けてなることが好ましい。
【発明の効果】
【００２３】
本発明に係るプラスチックレンズの製造方法、すなわち有機ケイ素化合物（Ａ）、金属酸化物微粒子およびポリカルボン酸系化合物を含む特定のハードコート層膜形成用塗料組成物をプラスチックレンズ基材上に塗布して得られた塗膜を６０〜１１０℃の温度条件下に５〜３０分間、加熱処理して予備硬化し、さらに有機ケイ素化合物（Ｂ）およびシリカ系微粒子を含む反射防止層膜形成用塗料組成物を前記予備硬化塗膜上に塗布して得られた積層塗膜に３〜２０μｍの特定波長を有する遠赤外線を５〜３０分間照射して該積層塗膜を硬化させるプラスチックレンズの製造方法によれば、前記プラスチック基材上にハードコート層膜と反射防止層膜とからなる積層塗膜を硬化むらなく比較的短時間で形成することができるばかりでなく、耐熱性や耐衝撃性に優れたプラスチックレンズを製造することができる。
【００２４】
さらに、本発明の製造方法によれば、密着性、耐擦傷性、耐摩耗性、耐候性、耐褪色性などに優れた積層塗膜をプラスチックレンズ基材上に容易に形成することができる。
なお、表面が湾曲（カーブ）しているプラスチックレンズ基材上に前記積層塗膜を硬化むらなく比較的短時間で形成できるのは、ポリカルボン酸系化合物を含む前記ハードコート層膜形成用塗料組成物を使用して、これを塗布して得られる塗膜（すなわち、ハードコート層膜用塗膜）が完全に硬化する前に前記反射防止層膜形成用塗料組成物を塗布して得られる積層塗膜（すなわち、ハードコート層膜用塗膜および反射防止層膜用塗膜）に、前記遠赤外線を照射して前記ハードコート層膜用塗膜の本硬化と前記反射防止層膜用塗膜との硬化（本硬化）を効率よく行わせているからである。
【００２５】
また、このような効果を奏する理由は、現時点で必ずしも検証されているわけではないが、予備硬化された前記ハードコート層膜用塗膜中に含まれるポリカルボン酸系化合物が、照射された遠赤外線の振動エネルギーを吸収して熱振動を起こし、結果としてプラスチックレンズ基材の湾曲面上に形成された前記積層塗膜（特に、反射防止層膜用塗膜）の温度がその塗膜全体でほゞ均一になっていることが考えられる。
【００２６】
本発明に係るプラスチックレンズは、先にも述べたように、耐熱性、耐衝撃性、密着性、耐擦傷性、耐摩耗性、耐候性、耐褪色性などに優れたものであり、眼鏡用のプラスチックレンズとして好適に使用することができる。
【００２７】
また、このプラスチックレンズの表面にフッ素系化合物による撥水コート処理を施したプラスチックレンズは、上記の特性の他に、耐水性や耐熱水性などにおいて優れた特性を備えている。さらに、前記プラスチックレンズを構成する前記プラスチックレンズ基材と前記ハードコート層膜との間にプライマー層膜を設けてなるプラスチックレンズは、上記のものに較べてより一層、耐衝撃性に優れた性能を有している。
【発明を実施するための形態】
【００２８】
以下、本発明に係るプラスチックレンズの製造方法および該方法から得られるプラスチックレンズについて具体的に説明する。
なお、本発明方法で使用される純水とはイオン交換水をいい、また超純水とは純水中に含まれる不純物をさらに取り除いたもので、不純物の含有量が０．０１μｇ／Ｌ以下のものをいう。
【００２９】
[プラスチックレンズの製造方法]
本発明に係るプラスチックレンズの製造方法は、プラスチックレンズ基材上にハードコート層膜を形成し、さらにその表面に反射防止層膜を形成してなるプラスチックレンズの製造方法において、
（１）プラスチックレンズ基材上に、有機ケイ素化合物（Ａ）、金属酸化物微粒子およびポリカルボン酸系化合物とを含むハードコート層膜形成用塗料組成物を塗布する工程、
（２）前記工程（１）で得られた塗膜を６０〜１１０℃の温度条件下で５〜３０分間、加熱処理して、該塗膜の予備硬化を行う工程、
（３）前記工程（２）で得られた予備硬化塗膜の表面に、有機ケイ素化合物（Ｂ）およびシリカ系微粒子とを含む反射防止層膜形成用塗料組成物を塗布する工程、および
（４）前記工程（３）で得られた積層塗膜に、３〜２０μｍの波長を有する遠赤外線を５〜３０分間、照射して、該積層塗膜を硬化させる工程
を含むものである。
次に、これらの各工程について説明すれば、以下の通りである。
【００３０】
工程（１）
[ハードコート層膜形成用塗料組成物の塗布]
この工程では、プラスチックレンズ基材上に、有機ケイ素化合物（Ａ）、金属酸化物微粒子およびポリカルボン酸系化合物を含むハードコート層膜形成用塗料組成物が塗布される。
【００３１】
前記プラスチックレンズ基材としては、その屈折率が１．４９〜１．８０、好ましくは１．６０〜１．７４のものであれば特に制限なく使用することができる。これらのものとしては、ポリスチレン系樹脂、脂肪族アリル系樹脂、芳香族アリル系樹脂、ポリカーボネート系樹脂、ポリチオウレタン系樹脂、ポリチオエポキシ系樹脂などを用いて加工・製造された各種のプラスチックレンズ基材を挙げることができる。また、これらについては、現在市販されているかどうかの如何を問わず、プラスチックレンズ基材として製造されたもの（たとえば、試験供給品などを含む。）であれば、その殆どのものが使用可能である。
【００３２】
前記ハードコート層膜形成用塗料組成物としては、有機ケイ素化合物（Ａ）、金属酸化物微粒子およびポリカルボン酸系化合物を含むものが使用される。
ここで、前記有機ケイ素化合物（Ａ）は、下記一般式（Ｉ）で表される有機ケイ素化合物および／またはその加水分解物であることが好ましい。
【００３３】
Ｒ1aＲ2bＳｉ（ＯＲ3）4-(a+b)                （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリール基であり、Ｒ3は炭素数１〜３のアルキル基、アルキレン基またはシクロアルキル基である。また、ａは０または１の整数、ｂは０、１または２の整数である。）
【００３４】
また、前記有機ケイ素化合物（Ａ）の具体例としては、テトラエトキシシラン、メチルトリメトキシシラン、ビニルトリメトキシシラン、γ-メタクリロキシプロピルトリメトキシシラン、トリメチルクロロシラン、α-グルシドキシメチルトリメトキシシラン、α-グリシドキシエチルトリメトキシシラン、β-グリシドキシエチルトリメトキシシラン、γ-グリシドキシプロピルトリメトキシシラン、γ-グリシドキシプロピルトリエトキシシラン、γ-グリシドキシプロピルメチルジメトキシシラン、γ-グリシドキシプロピルメチルジエトキシシラン、β-（３，４-エポキシシクロヘキシル）-エチルトリメトキシシラン、β-（３，４-エポキシシクロヘキシル）-エチルトリエトキシシラン、γ-アミノプロピルトリメトキシシラン、γ-アミノプロピルトリエトキシシラン、Ｎ-β（アミノエチル）-γ-アミノプロピルメチルジメトキキシラン、Ｎ-β（アミノエチル）-γ-アミノプロピルメチルジエトキキシランなどが挙げられる。この中でも、本発明方法においては、テトラエトキシシラン、メチルトリメトキシシラン、γ-グリシドキシプロピルトリメトキシシラン、γ-グリシドキシプロピルメチルジエトキシシラン、β-（３，４-エポキシシクロヘキシル）-エチルトリメトキシシランなどを使用することが好ましい。また、これらの有機ケイ素化合物は、１種類だけでなく２種類以上を混合して使用してもよい。
【００３５】
また、前記有機ケイ素化合物（Ａ）は、前記ハードコート層膜形成用塗料組成物中に、ＳｉＯ2換算基準で１０〜３５重量％、好ましくは１５〜３０重量％含まれていることが好ましい。ここで、前記有機ケイ素化合物（Ａ）の含有量がＳｉＯ2換算基準で１０重量％よりも過小であると、該有機ケイ素化合物を含む前記ハードコート層膜形成用塗料組成物をプラスチックレンズ基材上に塗布したとき、これより得られる塗膜と前記プラスチックレンズ基材との密着性が低下するので好ましくない。また、前記有機ケイ素化合物（Ａ）の含有量がＳｉＯ2換算基準で３５重量％よりも過大であると、以下で述べる金属酸化物微粒子の含有量が相対的に少なくなるので、該有機ケイ素化合物を含む前記ハードコート層膜形成用塗料組成物を塗布して得られる塗膜（ハードコート層膜）の耐擦傷性が悪くなったり、あるいは高い屈折率を有する塗膜の形成が難しくなったりするので好ましくない。
【００３６】
前記金属酸化物微粒子としては、現在市販されているかどうかの如何を問わず、プラスチックレンズ基材上への塗布目的で製造され、しかもその屈折率が１．５２〜２．７０、好ましくは１．６０〜２．６０のものであれば、特に制限なく使用することができる。
【００３７】
これらの金属酸化物微粒子としては、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子を挙げることができる。
【００３８】
さらに、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子または複合酸化物微粒子からなる核粒子の表面を、ケイ素、ジルコニウム、アンチモン、錫およびアルミニウムから選ばれた少なくとも1種の金属元素の酸化物または複合酸化物で被覆したコア・シェル型の金属酸化物微粒子などを挙げることができる。この中でも、高い屈折率を有し、しかも耐光性や耐候性などに優れたプラスチックレンズを製造する必要がある場合には、チタニウムを含有する核粒子の表面を前記複合酸化物で被覆したコア・シェル型のチタン系金属酸化物微粒子を使用することが好ましい。さらに、このチタン系金属酸化物微粒子の核粒子は、アナターゼ型の結晶構造を有するものであってもよく、またルチル型の結晶構造を有するものであってもよい。また、これらの金属酸化物微粒子は、１種だけでなく２種以上を混合して使用してもよい。
【００３９】
しかし、前記金属酸化物微粒子としては、動的光散乱法に基づき測定したその平均粒子径が７〜６０ｎｍ、好ましくは８〜３０ｎｍの範囲にあるものを使用することが望ましい。ここで、前記金属酸化物微粒子の平均粒子径が７ｎｍよりも過小であると、該金属酸化物微粒子を水溶液中に高濃度で分散させたとき、その水分散ゾルの粘度が著しく上昇する傾向があり、また前記平均粒子径が６０ｎｍよりも過大であると、粒子表面での光散乱が増加し、結果として該金属酸化物微粒子を含む水分散ゾルの濁度が高まってしまうことがあるので、好ましくない。
【００４０】
また、前記金属酸化物微粒子の屈折率は、該金属酸化物微粒子に含まれる金属元素の種類やその構成（たとえば、コア・シェル型粒子など）などによって変動し、現在市販されている金属酸化物微粒子の屈折率は概ね１．５２〜２．７０の範囲にある。よって、その使用に際しては、前記プラスチックレンズ基材の屈折率に合致またはほゞ合致するものから適宜選択して使用することが好ましい。
【００４１】
なお、前記金属酸化物微粒子を含む水分散ゾルは、前記ハードコート層膜形成用塗料組成物を調製する際に、あらかじめ溶媒置換工程などに供して有機溶媒分散ゾルにしておくことが必要となる場合が多い。そしてこの場合は、前記溶媒置換工程などにかける前に、前記金属酸化物微粒子の表面を疎水化するため、シランカップリング剤などの有機ケイ素化合物やアミン化合物などの表面処理剤でその表面を処理しておくことが一般的である。よって、本発明で使用される前記金属酸化物微粒子は、上記のように、有機ケイ素化合物やアミン化合物などの表面処理剤を用いて表面処理を施した粒子であってもよい。
【００４２】
また、前記金属酸化物微粒子（表面処理を施したものを含む。）は、前記ハードコート層膜形成用塗料組成物中にＭＯx換算基準（ここで、Ｍは金属を意味する。また、有機ケイ素化合物で表面処理された粒子にあっては、その表面処理物質をＭＯx、すなわちＳｉＯ2に換算した重量を含む。）で１０〜７０重量％、好ましくは１５〜６０重量％含まれていることが好ましい。ここで、前記金属酸化物微粒子の含有量がＭＯx換算基準で１０重量％よりも過小であると、前記有機ケイ素化合物（Ａ）の含有量に較べて相対的に少なくなるので、該金属酸化物微粒子を含む前記ハードコート層膜形成用塗料組成物を塗布して得られる塗膜（ハードコート層膜）の耐擦傷性が悪くなったり、あるいは高い屈折率を有する塗膜の形成が難しくなったりするので好ましくない。また、前記金属酸化物微粒子の含有量がＭＯx換算基準で７０重量％よりも過大であると、該金属酸化物微粒子を含む前記ハードコート層膜形成用塗料組成物をプラスチックレンズ基材上に塗布したとき、これより得られる塗膜と前記プラスチックレンズ基材との密着性が低下したり、あるいは前記塗膜の硬化時にその塗膜表面にクラックが発生したりすることがあるので好ましくない。
【００４３】
前記ポリカルボン酸系化合物としては、ポリカルボン酸またはポリカルボン酸無水物であることが好ましい。具体的には、アジピン酸、イタコン酸、リンゴ酸、ベンゼンテトラカルボン酸などのポリカルボン酸や、無水トリメリト酸、無水ピロメリト酸、ヘキサヒドロ無水フタル酸等のポリカルボン酸無水物などが挙げられ、この中でも、耐擦傷性に優れているなどの観点から、ベンゼンテトラカルボン酸、無水トリメリト酸、無水ピロメリト酸、イタコン酸などを使用することが好ましい。
【００４４】
ここで、前記ポリカルボン酸系化合物は、先にも述べたように、後述する工程（４）で３〜２０μｍの波長を有する遠赤外線を、表面が湾曲しているプラスチックレンズ基材上に形成された積層塗膜（この塗膜表面も、プラスチックレンズ基材と同様に湾曲している。）に照射したとき、該積層塗膜（特に、反射防止層膜形成用塗膜）に硬化むらが発生するのを防止する効果があるので、本発明で使用されるハードコート層膜形成用塗料組成物においては必要不可欠な成分である。
【００４５】
また、前記ポリカルボン酸系化合物は、該ポリカルボン酸系化合物の重量をＸで表し、さらに前記ハードコート層膜形成用塗料組成物中に含まれる有機ケイ素化合物（Ａ）の量をＳｉＯ2換算基準で求めた重量（以下、単に「ＳｉＯ2換算重量」という場合がある。）をＹで表したとき、その重量比（Ｘ／Ｙ）が５／１００〜４５／１００、好ましくは１０／１００〜４０／１００となるような割合で該ハードコート層膜形成用塗料組成物中に含まれていることが好ましい。ここで、前記重量比が５／１００よりも過小であると、前記ハードコート層膜形成用塗料組成物を塗布して得られる塗膜を予備硬化するための時間が長くなることがあり、さらには該塗膜上に反射防止層膜形成用塗料組成物を塗布して得られる積層塗膜に遠赤外線を照射して硬化させる際に、該該積層塗膜（特に、反射防止層膜形成用塗膜）に硬化むらが発生し易くなるので好ましくない。また、前記重量比が４５／１００よりも過大であると、前記ハードコート層膜形成用塗料組成物のポットライフが低下することになるので好ましくない。
【００４６】
また、前記ポリカルボン酸系化合物が、前記ハードコート層膜形成用塗料組成物を塗布して得られる塗膜の硬化剤としても機能するので、必ずしも必要不可欠な成分ではないが、前記ハードコート層膜形成用塗料組成物中には、さらに一般式Ｍ（ＣＨ3ＣＯＣＨＣＯＣＨ3）n（ここで、Ｍは金属元素を意味する。ｎはＭの価数に一致する整数である。）で示されるアセチルアセトン金属キレート化合物、チタンアルコキシド、ジルコニウムアルコキシド等の金属アルコキシド、酢酸ナトリウム、酢酸カリウム等のアルカリ金属有機カルボン酸塩、過塩素酸リチウム、過塩素酸マグネシウム等の過塩素酸類、イミダゾール、ジシアンジアミド等の窒素含有化合物などから選ばれた硬化触媒を含んでいることが好ましい。この中でも、前記ハードコート層膜形成用塗料組成物においては、アセチルアセトン金属キレート化合物などを使用することが好ましい。
【００４７】
ここで、前記硬化触媒は、前記ハードコート層膜形成用塗料組成物中に含まれる有機ケイ素化合物の種類やその含有量、さらには前記ポリカルボン酸系化合物の種類やその含有量などによっても異なるが、該硬化触媒の重量（ＭＯx換算重量）をＶで表し、さらに前記有機ケイ素化合物（Ａ）の含有量（ＳｉＯ2換算重量）をＹで表したとき、その重量比（Ｖ／Ｙ）が１／１００〜２０／１００、好ましくは２／１００〜１５／１００となるような割合で前記ハードコート層膜形成用塗料組成物中に添加することが好ましい。
【００４８】
さらに、前記ハードコート層膜形成用塗料組成物中には、必要に応じてレベリング剤としての界面活性剤や紫外線が降り注ぐ環境下でプラスチックレンズを使用する際に発生するブルーイングなどを回避するための紫外線吸収剤、さらには特許第３２０３１４２号に記載の多官能性エポキシ化合物などを含んでいてもよい。
【００４９】
ここで、前記界面活性剤としては、ポリオキシアルキレンジメチルポリシロキサン等のシリコーン系界面活性剤や、パーフルオロアルキルカルボン酸塩、パーフルオロアルキルエチレンオキサイド付加物等のフッ素系界面活性剤などを挙げることができる。この中でも、本発明で使用されるハードコート層膜形成用塗料組成物中には、環境への負荷低減などの観点から、シリコーン系界面活性剤を使用することが好ましい。
【００５０】
また、前記紫外線吸収剤としては、ベンゾフェノン系紫外線吸収剤、ベンゾトリアゾール系紫外線吸収剤などを使用することができる。
さらに、前記ハードコート層膜形成用塗料組成物中には、上記の成分を分散させるための有機溶媒を含んでいることが望まれる。具体的には、メタノール、エタノール、プロパノール等のアルコール類、メチルエチルケトン、アセチルアセトン等のケトン類、酢酸エチル、酢酸ブチル等のエステル類、エチルセロソルブ、ブチルセロソルブ等のセロソルブ類、プロピレングリコールモノメチルエーテル等のエーテル類などが挙げられる。この中でも、レベリング性や蒸発速度などの観点から、メタノール、プロパノール、プロピレングリコールモノメチルエーテルなどから選ばれた有機溶媒を含んでいることが好ましい。
しかし、前記有機溶媒は、前記ハードコート層膜形成用塗料組成物の調製時に有機ケイ素化合物（Ａ）と混合された有機溶媒および前記金属酸化物微粒子の有機溶媒分散ゾルの調製時に用いられた有機溶媒をそのまま使用することが望ましい。また、この有機溶媒は、相溶性があれば異なった種類であってもよいが、できるだけ同じのものを使用することが好ましい。
【００５１】
さらに、前記有機溶媒は、前記ハードコート層膜形成用塗料組成物中に含まれる固形分の含有量が１５〜５５重量％、好ましくは２０〜５０重量％となるような割合で含まれることが好ましい。なお、ここでいう固形分含有量とは、上記の各成分のうち、前記有機ケイ素化合物（Ａ）の含有量（ＳｉＯ2換算重量）、前記金属酸化物微粒子（表面処理を施した粒子を含む。）の含有量（ＭＯx換算重量）、さらには必要に応じて添加される前記硬化触媒（ただし、金属含有触媒の場合。）の含有量（ＭＯx換算重量）を合算した重量をハードコート層膜形成用塗料組成物の全重量で除して１００倍した値を意味する。
ここで、前記ハードコート層膜形成用塗料組成物中に含まれる固形分含有量が１５重量％よりも過小であると、十分な膜厚の塗膜が得られないため、耐擦傷性能力が不十分となり、また前記固形分含有量が５５重量％よりも過大であると、ポットライフの低下を招きやすいので好ましくない。
【００５２】
次に、前記ハードコート層膜形成用塗料組成物の調製方法について具体的に述べる。ただし、ここで述べる調製方法はその一態様を示すものであるので、本発明で使用されるハードコート層膜形成用塗料組成物はこれらの調製方法から得られたものに限定されない。
【００５３】
（ａ）前記金属酸化物微粒子が水分散ゾルの状態で存在する場合には、この水分散ゾルを限外濾過装置などに供して、該水分散ゾル中に含まれる水をメタノール、プロパノール、プロピレングリコールモノメチルエーテルなどの有機溶媒と溶媒置換して、該金属酸化物微粒子を含む有機溶媒分散ゾルを調製しておくことが望まれる。この場合、前記金属酸化物微粒子は、該有機溶媒分散ゾル中に１０〜４０重量％含まれていることが好ましい。
【００５４】
（ｂ）次いで、前記金属酸化物微粒子を含む有機溶媒分散ゾルと有機ケイ素化合物（Ａ）とを混合する。ここで使用される前記有機ケイ素化合物（Ａ）は、先に述べたように、下記一般式（Ｉ）で表される有機ケイ素化合物および／またはその加水分解物であることが好ましい。
【００５５】
Ｒ1aＲ2bＳｉ（ＯＲ3）4-(a+b)            （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリール基であり、Ｒ3は炭素数１〜３のアルキル基、アルキレン基またはシクロアルキル基である。また、ａは０または１の整数、ｂは０、１または２の整数である。）
なお、前記有機ケイ素化合物（Ａ）の具体例については、上記した通りである。
【００５６】
（ｃ）ここで、前記有機ケイ素化合物（Ａ）は、予めメタノール、プロパノール、プロピレングリコールモノメチルエーテルなどの有機溶媒と混合し、さらにこの混合液に加水分解触媒としての酸と水とを添加して該有機ケイ素化合物（Ａ）の加水分解を行った後に、前記金属酸化物微粒子の有機溶媒分散ゾル（以下、単に「有機溶媒分散ゾル」という場合がある。）と混合することが好ましい。ただし、前記有機ケイ素化合物（Ａ）は、前記有機溶媒分散ゾルと混合した後に、加水分解触媒としての酸と水とを添加（前記有機溶媒分散ゾル中に水が残存している場合は、この水の添加は必ずしも必要ない。）して加水分解してもよい。
【００５７】
なお、前記有機ケイ素化合物（Ａ）の加水分解は、撹拌しながら５〜３０℃の温度条件下で１〜４８時間かけて行うことが好ましい。また、前記加水分解を行った後、撹拌を止めて、該混合液を−２０〜０℃の温度条件下で１〜７日間かけて熟成させてもよい。
【００５８】
このように、前記ハードコート層膜形成用塗料組成物の前駆体は、前記有機ケイ素化合物（Ａ）と前記有機溶媒分散ゾルとを混合して調製されるが、この混合は、前記有機ケイ素化合物（Ａ）の量（ＳｉＯ2換算重量）をＹで表し、前記有機溶媒分散ゾル中に含まれる金属酸化物微粒子（表面処理を施した粒子を含む。）の量（ＭＯx換算重量）をＷで表したとき、その重量比（Ｙ／Ｗ）が３０／７０〜９０／１０、好ましくは３５／６５〜８０／２０となるような割合で行うことが好ましい。ここで、前記重量比が３０／７０よりも過小であると、先にも述べたように、基材や他の塗膜との密着性が低下することがあり、また前記重量比が９０／１０よりも過大であると、塗膜の屈折率や塗膜表面での耐擦傷性が低下することがあるので好ましくない。
【００５９】
（ｄ）次いで、得られた混合液中に、前記ポリカルボン酸系化合物を混合して十分に撹拌する。さらに、撹拌を止めて、前記混合液を−２０〜０℃の温度条件下で１〜７日間かけて熟成させてもよい。
【００６０】
また、必要に応じて前記界面活性剤や前記紫外線吸収剤なども、前記ポリカルボン酸系化合物の混合時に、撹拌しながら前記混合液中に添加してもよい。この場合、前記ポリカルボン酸系化合物、前記界面活性剤、前記紫外線吸収剤などは、その物理性状によっても異なるが、そのまま前記混合液中に混合してもよく、また上記の有機溶媒中に溶解または分散させてから混合してもよい。
【００６１】
これにより、本発明で使用されるハードコート層膜形成用塗料組成物が調製される。
このようにして得られた前記ハードコート層膜形成用塗料組成物は、ディッピング法、スピンコート法、スプレーコート法、インクジェットコート法などから選ばれた従来公知のコーティング方法を用いて、前記プラスチックレンズ基材上に塗布することができる。
【００６２】
工程（２）
[ハードコート層膜の予備硬化]
この工程では、前記工程（１）でプラスチックレンズ基材上に形成された塗膜を６０〜１１０℃の温度条件下で５〜３０分間、加熱処理して、該塗膜の予備硬化が行われる。
【００６３】
ここで、前記塗膜の予備硬化とは、該塗膜が完全に硬化していない状態をいい、さらに詳しくは該塗膜が指触乾燥（指で触れて乾いていることが確認できること）となっている状態を意味する。
【００６４】
また、この予備硬化を行う方法としては、特にこれに限定されるものではないが、（１）前記プラスチックレンズ基材上に形成された塗膜を熱風雰囲気下または循環熱風雰囲気下に晒したり、あるいは（２）該塗膜に遠赤外線を照射したりする方法がある。
【００６５】
前記塗膜の予備硬化を行うための加熱処理は、該塗膜の表面温度が６０〜１１０℃となるような条件下で５〜３０分間かけて行うことが望まれる。ここで、前記（１）の方法に基づく加熱処理は、前記の表面温度を付与可能な熱エネルギーを有する熱風雰囲気下または循環熱風雰囲気下に前記塗膜を５〜３０分間、晒すことによって行い、また前記（２）の方法に基づく加熱処理は、前記の表面温度を付与可能な熱エネルギーを有する波長域３〜２０μｍの遠赤外線を５〜３０分間、照射することによって行うことが好ましい。また、この場合、後者の方法によれば、前記塗膜中に硬化剤として機能する上記のポリカルボン酸系化合物が含まれているため、塗膜内部からも加熱されるので、硬化むらもなく比較的短時間で前記塗膜の予備硬化を終了させることができる。さらに、場合によっては、前記（１）および（２）の方法を併用してもよいが、この工程では、前記塗膜が予備硬化された状態に保っておくことが肝要である。
【００６６】
ここで、前記加熱処理温度が６０℃よりも過小であると、塗膜の硬化不足が起こり、次の工程で反射防止層膜形成用塗料組成物を塗布した場合、双方の塗膜成分が混ざりあって、外観不良を引き起こすことがあり、また前記加熱処理温度が１１０℃よりも過大であると、プラスチックレンズの熱変形が起こり易くなるので好ましくない。さらに、前記加熱処理時間が５分間よりも過小であると、塗膜の硬化不足が起こり、また前記加熱処理時間が３０分間よりも過大であると、塗膜の硬化が進み過ぎて、次の工程で形成される反射防止層膜との密着性が不足することになるので好ましくない。
【００６７】
また、このようにして得られる塗膜（すなわち、ハードコート層膜）の厚さは、前記ハードコート層膜形成用塗料組成物中に含まれる固形分含有量などによっても異なるが、１．０〜５．０μｍ、好ましくは１．５〜３．５μｍの範囲にあることが望ましい。さらに、前記塗膜（ハードコート層膜）の屈折率は、前記ハードコート層膜形成用塗料組成物中に含まれる前記金属酸化物微粒子の種類や含有量などによっても異なるが、該塗膜が完全に硬化された場合の屈折率として１．５２〜１．８０、好ましくは１．５５〜１．７８の範囲であることが望ましい。ただし、この塗膜（ハードコート層膜）の屈折率については、使用されたプラスチックレンズ基材の屈折率と合致していないと、得られるプラスチックレンズの表面に干渉渦が現れてしまうので、前記プラスチックレンズ基材の屈折率に合致またはほゞ合致するように前記金属酸化物微粒子の種類を選択すると共に、その含有量を適宜調整する必要がある。
【００６８】
工程（３）
[反射防止層膜形成用塗料組成物の塗布]
この工程では、前記工程（２）で得られた予備硬化塗膜の表面に、有機ケイ素化合物（Ｂ）およびシリカ系微粒子とを含む反射防止層膜形成用塗料組成物が塗布される。
【００６９】
前記反射防止層膜形成用塗料組成物としては、有機ケイ素化合物（Ｂ）およびシリカ系微粒子、好ましくは中空シリカ系微粒子を含むものが使用される。
ここで、前記有機ケイ素化合物（Ｂ）としては、前記有機ケイ素化合物（Ａ）と同様なものを使用することができる。すなわち、前記有機ケイ素化合物（Ｂ）は、前記有機ケイ素化合物（Ａ）の場合と同様に、下記一般式（Ｉ）で表される有機ケイ素化合物および／またはその加水分解物であることが好ましい。
【００７０】
Ｒ1aＲ2bＳｉ（ＯＲ3）4-(a+b)                （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリール基であり、Ｒ3は炭素数１〜３のアルキル基、アルキレン基またはシクロアルキル基である。また、ａは０または１の整数、ｂは０、１または２の整数である。）
【００７１】
なお、前記有機ケイ素化合物（Ｂ）の具体例については、前記有機ケイ素化合物（Ａ）の具体例として記載したものなどが挙げられるが、この中でも、テトラエトキシシラン、メチルトリメトキシシラン、γ-グリシドキシプロピルトリメトキシシラン、β-（３，４-エポキシシクロヘキシル）-エチルトリメトキシシランなどを使用することが好ましい。この場合、前記有機ケイ素化合物（Ｂ）は、１種だけでなく２種以上を混合して使用してもよい。
【００７２】
また、前記有機ケイ素化合物（Ｂ）は、前記反射防止層膜形成用塗料組成物中に、ＳｉＯ2換算基準で０．５〜５．５重量％、好ましくは１．０〜４．５重量％含まれていることが好ましい。ここで、前記有機ケイ素化合物（Ｂ）の含有量がＳｉＯ2換算基準で０．５重量％よりも過小であると、該有機ケイ素化合物を含む前記反射防止層膜形成用塗料組成物を前記予備硬化塗膜上に塗布したとき、これより得られる塗膜と前記予備硬化塗膜との密着性（すなわち、積層塗膜間の密着性）が低下し、さらには耐擦傷性が不十分となるので好ましくない。また、前記有機ケイ素化合物（Ｂ）の含有量がＳｉＯ2換算基準で５．５重量％よりも過大であると、以下で述べる中空シリカ系微粒子の含有量が相対的に少なくなるので、該有機ケイ素化合物を含む前記反射防止層膜形成用塗料組成物を塗布して得られる塗膜（すなわち、反射防止層膜）の反射防止性能が悪くなるので好ましくない。
【００７３】
前記シリカ系微粒子としては、平均粒子径が５〜１００ｎｍ、好ましくは４０〜１００ｎｍのものであれば、特に制限なく使用することができる。しかし、シリカ系微粒子の屈折率は、無孔質シリカ系微粒子と多孔質シリカ系微粒子とではその値が異なっているが、概ね１．３５〜１．４６の範囲にあるため、前記ハードコート層膜形成用塗布液を塗布して得られる塗膜（ハードコート層膜）に高屈折率の金属酸化物微粒子が含まれる場合には、該塗膜上に前記シリカ系微粒子を含む反射防止層膜形成用塗布液を塗布して得られる塗膜（反射防止層膜）の反射防止性能において、所望のものが得られないことがある。
【００７４】
よって、前記シリカ系微粒子としては、平均粒子径が４０〜１００ｎｍ、好ましくは
５０〜９０ｎｍの範囲にあり、しかも内部に空洞を有する中空シリカ系微粒子を使用することが好ましい。ここで、前記平均粒子径が４０ｎｍよりも過小であると、採用される塗布法や加工法などによっては、均一な膜厚の反射防止層膜を得ることが難しくなり、また前記１００ｎｍよりも過大であると、この反射防止層膜の設計が難しくなる。
【００７５】
また、本発明において、「内部に空洞を有する中空シリカ系微粒子」とは、シリカ系無機酸化物からなる外殻（シェル部）の内部に空洞を有する中空シリカ系微粒子をいい、また「空洞」とは、粒子内部に形成された球形空間や異形空間の内部に空気などのガス状物質が含まれているものをいう。
【００７６】
なお、このような構成からなる中空シリカ系微粒子の屈折率は、その空隙率（粒子中で空洞が占める割合）によっても異なるが、概ね１．１５〜１．３５の範囲にあるので、前記金属酸化物微粒子として高屈折率のものを使用する場合は、前記中空シリカ系微粒子として低屈折率のものを使用することが好ましい。
【００７７】
また、前記シリカ系無機酸化物からなる外殻（シェル部）は、ケイ素とケイ素以外の金属元素とからなるシリカ系複合酸化物、たとえば-Ｏ-Ｓｉ-Ｏ-Ａｌ-Ｏ-Ｓｉ-Ｏ-などの複合酸化物で構成されていてもよい。ここで、前記ケイ素以外の金属元素としては、アルミニウム、ホウ素、チタニウム、ジルコニウム、スズ、セリウム、リン、アンチモン、モリブデン、亜鉛、タングステンなどが挙げられるが、本発明においては、前記中空シリカ系微粒子を用いて低屈折率の反射防止層膜を形成することを目的としているので、該中空シリカ系微粒子の屈折率を高めたり、あるいは光触媒活性を与えたりしないものから選択することが好ましい。
【００７８】
さらに、前記中空シリカ系微粒子は、加水分解基を有する有機ケイ素化合物や珪酸液などを用いて、その表面にシリカ成分からなる被覆層を設けたものであってもよい。ここで、前記有機ケイ素化合物としては、特にこれに限定されるものではないが、テトラメトキシシラン、テトラエトキシシラン、テトライソプロポキシシランなどのアルコキシシランが挙げられる。
【００７９】
なお、このような中空シリカ系微粒子は、従来公知の製造方法、たとえば特開2001-233611号公報、特開2004-203683号公報、特開2006-21938号公報、国際公開WO2006/009132号公報などに記載された方法に基づき製造することができる。さらに、特開2009-242475号公報に記載の中空有機・無機ハイブリッド微粒子を製造し、その表面をシランカップリング剤などで表面処理（シリカ系成分の被覆）する方法から得られたものであってもよい。
【００８０】
前記反射防止層膜形成用塗布液中には、前記ハードコート層膜形成用塗料組成物の場合と同様に、一般式Ｍ（ＣＨ2ＣＯＣＨ2ＣＯＣＨ3）n（ここで、Ｍは金属を意味する）で示されるアセチルアセトン金属キレート化合物、チタンアルコキシド、ジルコアルコキシド等の金属アルコキシド、酢酸ナトリウム、酢酸カリウム等のアルカリ金属有機カルボン酸塩、過塩素酸リチウム、過塩素酸マグネシウム等の過塩素酸類、イミダゾール、ジシアンジアミド等の窒素含有化合物などから選ばれた硬化触媒を含んでいることが好ましい。この中でも、前記反射防止膜層膜形成用塗料組成物においては、アセチルアセトン金属キレート化合物などを使用することが好ましい。
【００８１】
ここで、前記硬化触媒は、前記反射防止層膜形成用塗料組成物中に含まれる有機ケイ素化合物の種類やその含有量などによっても異なるが、該硬化触媒の重量（ＭＯx換算重量）をＶで表し、さらに前記有機ケイ素化合物（Ａ）の含有量（ＳｉＯ2換算重量）をＹで表したとき、その重量比（Ｖ／Ｙ）が１／１００〜２０／１００、好ましくは２／１００〜１５／１００となるような割合で前記反射防止層膜形成用塗料組成物中に添加することが好ましい。
【００８２】
さらに、前記反射防止膜層膜形成用塗料組成物中には、前記ハードコート層膜形成用塗料組成物の調製時に使用したポリカルボン酸系化合物、すなわちポリカルボン酸やポリカルボン酸無水物などを含んでいてもよい。このポリカルボン酸系化合物は、先にも述べたように、硬化触媒として機能するばかりでなく、遠赤外線照射時に発生する前記積層塗膜（特に、反射防止層膜）の硬化むらを回避させる機能を有している。しかしながら、後者の機能、すなわち硬化むらの回避機能については、該ポリカルボン酸系化合物が前記予備硬化塗膜（ハードコート層膜塗膜）中に含まれていることによって最大限に発揮される。よって、このポリカルボン酸系化合物は、前記反射防止膜層膜形成用塗料組成物中に必ずしも含まれている必要はない。
【００８３】
さらに、前記反射防止層膜形成用塗料組成物中には、必要に応じてレベリング剤としての界面活性剤や前記紫外線吸収剤などを含んでいてもよい。
ここで、前記界面活性剤としては、ポリオキシアルキレンジメチルポリシロキサン等のシリコーン系界面活性剤や、パーフルオロアルキルカルボン酸塩、パーフルオロアルキルエチレンオキサイド付加物等のフッ素系界面活性剤などを挙げることができる。この中でも、本発明で使用される反射防止層膜形成用塗料組成物中には、環境への負荷低減などの観点から、シリコーン系界面活性剤を使用することが好ましい。
また、前記紫外線吸収剤としては、ベンゾフェノン系紫外線吸収剤、ベンゾトリアゾール系紫外線吸収剤、ヒンダードアミン系光安定剤などが挙げられる。
【００８４】
さらに、前記反射防止層膜形成用塗料組成物中には、上記の成分を分散させるための有機溶媒を含んでいることが望まれる。具体的には、メタノール、エタノール、プロパノール等のアルコール類、メチルエチルケトン、アセチルアセトン等のケトン類、酢酸エチル、酢酸ブチル等のエステル類、エチルセロソルブ、ブチルセロソルブ等のセロソルブ類、プロピレングリコールモノメチルエーテル等のエーテル類などが挙げられる。この中でも、レベリング性や乾燥速度などの観点から、メタノール、プロパノール、プロピレングリコールモノメチルエーテルなどから選ばれた有機溶媒を含んでいることが好ましい。
【００８５】
しかし、前記有機溶媒は、前記反射防止層膜形成用塗料組成物の調製時に有機ケイ素化合物（Ｂ）と混合された有機溶媒および前記中空シリカ系微粒子の有機溶媒分散ゾルの調製時に用いられた有機溶媒をそのまま使用することが望ましい。また、この有機溶媒は、相溶性があれば異なった種類であってもよいが、できるだけ同じのものを使用することが好ましい。
【００８６】
さらに、前記有機溶媒は、前記反射防止層膜形成用塗料組成物中に含まれる固形分の含有量が１．０〜８．０重量％、好ましくは２．０〜６．０重量％となるような割合で含まれることが好ましい。なお、ここでいう固形分含有量とは、上記の各成分のうち、前記有機ケイ素化合物（Ｂ）の含有量（ＳｉＯ2換算重量）、前記シリカ系微粒子の含有量（ＭＯx換算重量）、さらには必要に応じて添加される前記硬化触媒（ただし、金属含有触媒の場合。）の含有量（ＭＯx換算重量）を合算した重量を反射防止層膜形成用塗料組成物の全重量で除して１００倍した値を意味する。
【００８７】
ここで、前記反射防止層膜形成用塗料組成物中に含まれる固形分含有量が１．０重量％よりも過小であると、十分な膜厚の塗膜を得ることが難しくなり、また前記固形分含有量が８．０重量％よりも過大であると、所望の薄膜を形成するための制御が困難となるので好ましくない。
【００８８】
次に、前記反射防止層膜形成用塗料組成物の調製方法について具体的に述べる。ただし、ここで述べる調製方法はその一態様を示すものであるので、本発明で使用される反射防止層膜形成用塗料組成物はこれらの調製方法から得られたものに限定されない。
【００８９】
なお、以下では、前記シリカ系微粒子として「中空シリカ系微粒子」を使用したときの調製方法を述べる。
（ａ）前記中空シリカ系微粒子が水分散ゾルの状態で存在する場合には、この水分散ゾルを限外濾過装置などに供して、該水分散ゾル中に含まれる水をメタノール、プロパノール、プロピレングリコールモノメチルエーテルなどの有機溶媒と溶媒置換して、該中空シリカ系微粒子を含む有機溶媒分散ゾルを調製しておくことが望ましい。この場合、前記中空シリカ系微粒子は、該有機溶媒分散ゾル中に５〜３０重量％含まれていることが好ましい。
【００９０】
（ｂ）次いで、前記有機ケイ素化合物（Ｂ）と有機溶媒とを混合して十分に撹拌する。ここで使用される有機溶媒としては、メタノール、エタノール、プロパノール等のアルコール類、プロピレングリコールモノメチルエーテル等のエーテル類などが挙げられるが、この中でも、有機ケイ素化合物（Ｂ）との相溶性がよいなどの観点から、メタノール、エタノール、プロパノールなどを使用することが好ましい。
【００９１】
また、前記有機ケイ素化合物（Ｂ）としては、先にも述べたように、下記一般式（Ｉ）で表される有機ケイ素化合物および／またはその加水分解物であることが好ましい。
Ｒ1aＲ2bＳｉ（ＯＲ3）4-(a+b)            （Ｉ）
（式中、Ｒ1は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ2は炭素数１〜３のアルキル基、アルキレン基、シクロアルキル基もしくはハロゲン化アルキル基またはアリ−ル基であり、Ｒ3は炭素数１〜３のアルキル基、アルキレン基またはシクロアルキル基である。また、ａは０または１の整数、ｂは０、１または２の整数である。）
【００９２】
この場合、前記有機ケイ素化合物（Ｂ）と前記有機溶媒との混合は、前記有機ケイ素化合物（Ｂ）が該混合液中にＳｉＯ2換算基準で３０〜９５重量%、好ましくは５０〜８０重量％含まれるように行うことが好ましい。
【００９３】
なお、前記有機ケイ素化合物（Ｂ）の具体例については、上記したとおりである。
（ｃ）次いで、前記混合液中に加水分解触媒としての酸と水とを添加して、該混合液中に含まれる有機ケイ素化合物（Ｂ）を加水分解させる。ただし、前記有機ケイ素化合物（Ｂ）が既に加水分解されている場合には、必ずしもこの操作を行う必要はない。
【００９４】
ここで、前記有機ケイ素化合物（Ｂ）の加水分解は、前記混合液を撹拌しながら５〜３０℃の温度条件下で１〜４８時間かけて行うことが好ましい。また、前記加水分解を行った後、撹拌を止めて、該混合液を−２０〜０℃の温度条件下で１〜７日間かけて熟成させてもよい。
【００９５】
（ｄ）次に、上記で得られた混合液中に、前記中空シリカ系微粒子の有機溶媒分散ゾルを混合して十分に撹拌する。さらに、その後、撹拌を止めて、該混合液を−２０〜０℃の温度条件下で１〜７日間かけて熟成させてもよい。
【００９６】
この場合、前記有機溶媒分散ゾルの混合は、該有機溶媒分散ゾル中に含まれる中空シリカ系微粒子の量（ＭＯx換算重量）をＫで表し、さらに前記混合液中に含まれる有機ケイ素化合物（Ｂ）の量（ＳｉＯ2換算重量）をＹで表したとき、その重量比（Ｋ／Ｙ）が１０／９０〜７０／３０、好ましくは２０／８０〜６０／４０となるような割合で行うことが好ましい。ここで、前記重量比が１０／９０よりも過小であると、塗膜の屈折率が下がらないため、十分な反射防止機能が得られず、また前記重量比が７０／３０よりも過大であると、耐擦傷性が低下するので好ましくない。
【００９７】
これにより、本発明で使用される反射防止層膜形成用塗料組成物が調製される。
このようにして得られた前記反射防止層膜形成用塗料組成物は、ディッピング法、スピンコート法、スプレーコート法、インクジェットコート法などから選ばれた従来公知のコーティング方法を用いて、前記予備硬化塗膜上に塗布することができる。
【００９８】
工程（４）
[遠赤外線による積層塗膜の硬化]
この工程では、前記工程（３）で得られた積層塗膜に、３〜２０μｍの波長を有する遠赤外線を５〜３０分間、照射して、該積層塗膜の硬化が行われる。
【００９９】
ここで行われる積層塗膜の硬化は、前記工程（２）で予備硬化された塗膜（ハードコート層膜）の本硬化と前記工程（３）で塗布された塗膜（反射防止層膜）の本硬化とを効率よく同時に行うものである。
【０１００】
前記遠赤外線の照射は、前記積層塗膜を設けてなるプラスチックレンズ基材をレンズホルダーで挟んで水平に配置し、その真上と真下に設置した遠赤外線ヒーターから前記プラスチックレンズ基材上の積層塗膜面に対して直角に行うことが好ましい。ここで、前記遠赤外線ヒーターは、これより放射される遠赤外線の波長域を調整でき、しかも上下方向への移動が可能な構造となっていることが好ましい。
【０１０１】
また、前記遠赤外線ヒーターと前記プラスチックレンズ基材上の積層塗膜面との間の距離は５〜４０ｃｍ、好ましくは１０〜２０ｃｍの範囲にあることが望ましい。ただし、この距離の調整は、該遠赤外線ヒーターから放射されるエネルギー量や前記積層塗膜の表面温度などを考慮して適宜選択しながら行うことが好ましい。
【０１０２】
前記遠赤外線ヒーターとしては、３〜２０μｍの波長を有する遠赤外線を放射できる市販の遠赤外線セラミックヒーターを使用することができる。なお、本発明で使用される、坂口電熱（株）製の遠赤外線セラミックヒーター（Ｓ−Ｉ型、）においては、そのカタログ上に、放射加熱される温度とピーク波長との関係は概ね２００℃に対して６．１５μｍであり、また５００℃に対して３．７５μｍであると記載されている。
【０１０３】
また、この積層塗膜の硬化には、先にも述べたように、３〜２０μｍ、好ましくは３．５〜１５μｍの波長を有する遠赤外線が使用される。ここで、前記遠赤外線の波長が３μｍよりも過小であると、前記積層塗膜中に吸収される振動エネルギー量が少なくなり、また前記遠赤外線の波長が２０μｍよりも過大であると、該赤外線から放射される振動エネルギー量が少なくなるため、共に前記積層塗膜の硬化が不十分となるので好ましくない。さらに、前記遠赤外線の照射時間は、５〜３０分間、好ましくは７〜２０分間の範囲から適宜選択することが望まれる。ここで、前記照射時間が５分間よりも過小であると、前記積層塗膜の硬化が不十分となることがあり、また前記照射時間が３０分間よりも過大であると、本発明における当初の目的、すなわち前記積層塗膜の硬化をできるだけ短時間で効率よく完了させるという目的を達成できなくなるので好ましくない。
【０１０４】
なお、赤外線に関しては、その波長域によって、０．７５〜２．５μｍを近赤外線、２．５〜４μｍを中赤外線、４〜２５μｍを遠赤外線、２５〜１０００μｍを超遠赤外線と称することもあるが、本発明においては、３〜２０μｍの波長域を「遠赤外線」と呼ぶこととする。
【０１０５】
このようにして遠赤外線を照射した前記積層塗膜の表面温度は、７０〜１３０℃、好ましくは８０〜１２０℃の範囲にあることが望ましい。ここで、前記表面温度が７０℃よりも過小であると、前記積層塗膜の硬化に長い時間を要するばかりでなく、該塗膜の硬化が不十分になることがあるので好ましくない。また、前記表面温度が１３０℃よりも過大であると、前記プラスチックレンズ基材が変形したりして該基材にダメージを与えることがあるので好ましくない。
【０１０６】
前記積層塗膜に対して前記遠赤外線を上記の条件下で照射すると、前記積層塗膜（すなわち、ハードコート層膜塗膜および反射防止層膜塗膜）を、硬化むらなく短時間で完全に硬化させることができる。このような効果を奏することができるのは、上記したように、前記予備硬化塗膜中に少なくともポリカルボン酸やポリカルボン酸無水物などのポリカルボン酸系化合物が含まれているからと考えられる。
【０１０７】
さらに、このようにして得られる積層塗膜は、塗膜間の密着性に優れているばかりでなく、耐熱性や耐衝撃性などにおいて優れた特性を有している。
また、場合によっては、前記積層塗膜に遠赤外線を照射する前に、前記反射防止層膜形成用塗料組成物を塗布して得られた塗膜の予備硬化を行ってもよい。この予備硬化は、前記ハードコート層膜の場合と同様に前記塗膜を熱風雰囲気下または循環熱風雰囲気下に晒して、６０〜１１０℃の温度条件下で３分〜３０分間、加熱処理することによって行うことができる。ただし、本発明においては、このような予備硬化を必ずしも行う必要はない。
【０１０８】
しかし、前記塗膜の表面に、さらに撥水コート層膜を形成する場合には、該塗膜の予備硬化を行い、その結果得られた予備硬化塗膜の表面に撥水コート層膜形成用塗料組成物を塗布することが好ましい。なお、この撥水コート層膜の形成方法その他については、以下で詳述する。
【０１０９】
このようにして得られる積層塗膜を構成する上層塗膜（すなわち、反射防止層膜）の厚さは、要求される干渉色によっても異なるが、０．０７〜０．１３μｍ、好ましくは０．０８〜０．１２μｍの範囲にあることが望ましい。さらに、前記塗膜（反射防止層膜）の屈折率は、前記反射防止層膜形成用塗料組成物中に含まれる前記シリカ系微粒子の屈折率やその含有量などによっても異なるが、１．３０〜１．４８、好ましくは１．３３〜１．４０の範囲であることが望ましい。ただし、この塗膜（反射防止層膜）の屈折率については、前記積層塗膜を構成するハードコート層膜の屈折率と０．１以上の屈折率差があれば、反射防止効果が期待できるので、前記ハードコート層膜の屈折率より０．１以上、好ましくは０．１５〜０．２程度低い塗膜屈折率となるように前記シリカ系微粒子の種類（たとえば、中空シリカ系微粒子）を選択すると共に、その含有量を適宜調整する必要がある。なお、この塗膜（反射防止層膜）の場合は、比較的薄いものであるので、その屈折率が前記プラスチックレンズ基材の屈折率と異なっていても、上記の干渉渦が現れることはない。
【０１１０】
これにより、本発明に基づく特性を備えたプラスチックレンズが製造される。
次に、必要に応じて本発明で採用される撥水コート層膜の形成工程並びにプライマー層膜の形成工程について説明する。しかしながら、これらの撥水コート層膜やプライマー層膜の形成については、本発明において必ずしも必要とされるものではない。
【０１１１】
[撥水コート層膜の形成]
この工程では、前記反射防止層膜の表面に、さらに撥水コート層膜が形成される。
この工程についてさらに具体的に述べれば、前記工程（３）で得られた塗膜を、６０〜１１０℃の温度条件下で３分〜３０分間、加熱処理して予備硬化させたのち、その塗膜表面に、さらにフッ素系化合物またはその加水分解物を含む撥水コート層膜形成用塗料組成物を塗布して前記撥水コート層膜を形成することが好ましい。ここで、前記塗膜（反射防止層膜）の予備硬化とは、該塗膜が完全に硬化していない状態をいい、さらに詳しくは該塗膜が指触乾燥（指で触れて乾いていることが確認できること）となっている状態を意味する。（なお、以下で述べる第二のプラスチックレンズにおいて、前記の予備硬化操作を「工程（３ａ）」といい、さらに前記の塗布操作を「工程（３ｂ）」という場合がある。）
また、前記フッ素系化合物としては、特に制限されるものではないが、加水分解基を有するフロロシラン化合物を使用することが好ましい。さらに具体的には、化学式ＣＦ3（ＣＦ2）n（ＣＨ2）2Ｓｉ（ＯＣ2Ｈ5）3（ｎ＝２〜１６）、（ＣＨ3Ｏ）3Ｓｉ-（ＣＨ2）2（ＣＦ2）ｎ（ＣＨ2）2Ｓｉ（ＯＣＨ3）（ｎ＝４〜８）などで表されるフッ素系化合物やその加水分解物などが挙げられる。この中でも、防汚性、撥水性などの観点から、前記ｎ＝６以上のフッ素化合物を使用することが好ましい。
【０１１２】
前記撥水コート層膜形成用塗料組成物中には、前記フッ素系化合物（その加水分解物を含む）を分散させるための含フッ素有機溶媒を含んでいることが好ましい。具体的には、パーフルオロヘキサン、パーフルオロメチルシクロヘキサン、パーフルオロメチルシクロヘキサン、パーフルオロ-１，３−ジメチルシクロヘキサンなどが挙げられる。この中でも、濡れ性などの観点から、パーフルオロへキサンなどを使用することが好ましい。
【０１１３】
さらに、前記含フッ素有機溶媒と混合可能な有機溶剤も併用することが可能である。
また、前記撥水コート層膜形成用塗料組成物中には、前記フッ素系化合物またはその加水分解物を０．１〜３重量％の範囲で含んでいることが好ましい。
【０１１４】
次に、前記撥水コート層膜の形成方法について述べれば、以下の通りである。
先にも述べたように、前記撥水コート層膜形成用塗料組成物は、６０〜１１０℃の温度条件下で３分〜３０分間、加熱処理して予備硬化された塗膜（反射防止層膜）の表面に、ディッピング法、スピンコート法、スプレーコート法、インクジェットコート法などから選ばれた従来公知のコーティング方法を用いて塗布される。この場合、前記撥水コート層膜形成用塗料組成物を予備硬化されていない塗膜（反射防止層膜）の表面にディッピング法を用いて塗布しようとすると、前記撥水コート層膜形成用塗料組成物を入れたポット中に、前記基材上の塗布された前記反射防止層膜形成用塗料組成物が溶け落ちたりするので好ましくない。さらに、スピンコート法などを用いて塗布しようとすると、前記撥水コート層膜形成用塗料組成物と前記反射防止層膜形成用塗料組成物とが混ざり合ったりするので好ましくない。
【０１１５】
ここで、前記撥水コート層膜形成用塗料組成物は、前記塗膜（反射防止層膜）の表面に存在する水酸基（・ＯＨ）の量や該塗料組成物中に含まれるフッ素系化合物の種類や量などによっても付着量が異なるため、実験により塗布量を決定することが好ましいが、例えば、ディップコート法で行う場合、０．１〜３重量％濃度組成物に対して１００〜４００ｍｍ／分の引き上げ速度で塗布することが好ましい。
【０１１６】
このようにして、前記撥水コート層膜形成用塗料組成物を塗布して得られた塗膜は、前記工程（４）に示す条件下で該塗膜に遠赤外線を照射することによって硬化させることができる。この場合、遠赤外線を照射する前に、前記撥水コート層膜形成用塗料組成物を塗布して得られた塗膜の予備硬化を行ってもよい。ここで、前記塗膜（撥水コート層膜）の予備硬化とは、該塗膜が完全に硬化していない状態をいい、さらに詳しくは該塗膜が
指触乾燥（指で触れて乾いていることが確認できること）となっている状態を意味する。なお、この塗膜の予備硬化は、前記反射防止層膜の場合と同様に前記塗膜を熱風雰囲気下または循環熱風雰囲気下に晒して、４０〜６０℃の温度条件下で１分〜５分間、加熱処理することによって行うことができる。ただし、本発明においては、このような予備硬化を必ずしも行う必要はない。
【０１１７】
このようにして得られる塗膜（撥水コート層膜）の厚さは、前記撥水コート層膜形成用塗料組成物中に含まれる固形分含有量などによっても異なるが、１〜１０ｎｍの範囲にあることが好ましい。
【０１１８】
これにより、撥水性に優れた塗膜を有するプラスチックレンズが得られる。さらに、この塗膜を施すことにより、防汚性や耐擦傷性などに優れたプラスチックレンズを得ることができる。
【０１１９】
[プライマー層膜の形成]
この工程では、前記プラスチックレンズ基材と前記ハードコート層膜との間に、さらにプライマー層膜が形成される。この工程についてさらに具体的に述べれば、前記プライマー層の形成は、有機樹脂化合物と金属酸化物微粒子とを含むプライマー層膜形成用塗料組成物を前記プラスチックレンズ基材上に塗布して硬化させることによって行われる。
【０１２０】
また、前記プライマー層膜形成用塗料組成物を調製するために用いられる有機樹脂化合物としては、熱硬化性有機樹脂と熱可塑性有機樹脂とがあり、さらに具体的に述べれば、以下の通りである。
【０１２１】
前記熱硬化性有機樹脂としては、ウレタン系樹脂、エポキシ系樹脂、メラミン系樹脂から選ばれた少なくとも１種であることが好ましい。
ここで、前記ウレタン系樹脂としては、たとえばヘキサメチレンジイソシアネート等のブロック型ポリイシシアネートとポリエステルポリオール、ポリエーテルポリオール等の活性水素含有化合物との反応物などが挙げられ、また前記エポキシ樹脂としては、たとえばポリアルキレンエーテル変性エポキシ樹脂や分子鎖に柔軟性骨格（ソフトセグメント）を導入したエポキシ基含有化合物などが挙げられ、さらに前記メラミン系樹脂としては、たとえばエーテル化メチロールメラミンとポリエステルポリオール、ポリエーテルポリオールとの硬化物などが挙げられる。これらの中でも、ブロック型イシシアネートとポリオールとの硬化物であるウレタン系樹脂を使用することが好ましい。また、これらの熱硬化性有機樹脂は、1種類だけでなく２種類以上を使用してもよい。
【０１２２】
また、前記熱可塑性有機樹脂としては、アクリル系樹脂、ウレタン系樹脂、エステル系樹脂から選ばれた少なくとも１種であることが好ましい。
ここで、前記アクリル系樹脂としては、たとえば(メタ)アクリル酸アルキルエステルモノマーから得られる水系エマルジョンや前記モノマーとスチレン、アクリロニトリル等とを共重合させたポリマーエマルジョンなどが挙げられ、また前記ウレタン系樹脂としては、ポリエステルポリオール、ポリエーテルポリオール、ポリカーボネートポリオールなどのポリオール化合物とポリイシシアネートとを反応させてなる水系エマルジョンなどが挙げられ、さらに前記エステル系樹脂としては、たとえばハードセグメントにポリエステル、ソフトセグメントにポリエーテルまたはポリエステルを用いたマルチブロック共重合体の水分散型エラストマーなどが挙げられる。これらの中でも、ポリエステルポリオールまたはポリエーテルポリオールとポリイシシアネートから得られる水分散型ウレタン系樹脂を使用することが好ましい。また、これらの熱可塑性有機樹脂は、1種類だけでなく２種類以上を使用してもよい。
【０１２３】
また、前記プライマー層膜形成用塗料組成物を調製するために用いられる金属酸化物微粒子としては、前記ハードコート層膜形成用塗料組成物の調製のところで述べたようなものがある。
【０１２４】
さらに詳しく述べれば、チタニウム、鉄、亜鉛、タングステン、錫、タンタル、ジルコニウム、アンチモン、ニオブ、インジウム、セリウム、ケイ素、アルミニウム、イットリウム、鉛およびモリブデンから選ばれた少なくとも1種の金属元素の酸化物微粒子や複合酸化物微粒子、さらには該微粒子の表面をケイ素、ジルコニウム、アンチモン、錫およびアルミニウムから選ばれた少なくとも1種の金属元素の酸化物や複合酸化物で被覆したコア・シェル型の金属酸化物微粒子などが挙げられる。また、これらの金属酸化物微粒子は、１種だけでなく２種以上を混合して使用してもよい。
【０１２５】
さらに、前記金属酸化物微粒子としては、前記ハードコート層膜形成用塗料組成物の調製用のものと同様に、屈折率が１．５２〜２．７０、好ましくは１．６０〜２．６０の範囲にあり、さらに平均粒子径が７〜６０ｎｍ、好ましくは８〜３０ｎｍの範囲にあるものを使用することが望ましい。
【０１２６】
また、前記金属酸化物微粒子が水分散ゾルの状態で存在する場合には、前記プライマー層膜形成用塗料組成物を調製する際に、あらかじめ溶媒置換工程などに供して有機溶媒分散ゾルにしておくことが必要となる場合が多い。そしてこの場合は、前記溶媒置換工程などにかける前に、前記金属酸化物微粒子の表面を疎水化するため、シランカップリング剤などの有機ケイ素化合物やアミン化合物などの表面処理剤でその表面を処理しておくことが望まれる。よって、ここで使用される前記金属酸化物微粒子は、あらかじめ有機ケイ素化合物やアミン化合物などの表面処理剤を用いて表面処理を施した粒子であってもよい。
【０１２７】
さらに、前記プライマー層膜形成用塗料組成物中には、上記の成分、すなわち前記有機樹脂化合物および前記金属酸化物微粒子を分散させるための溶媒を含んでいることが望まれる。このような溶媒の具体例としては、水、メタノール、エタノール、プロパノール等のアルコール類、メチルエチルケトン、アセチルアセトン等のケトン類、酢酸エチル、酢酸ブチル等のエステル類、エチルセロソルブ、ブチルセロソルブ等のセロソルブ類、プロピレングリコールモノメチルエーテル等のエーテル類などが挙げられる。この中でも、熱硬化性樹脂を用いる場合には、熱硬化性樹脂との相解性などの観点から、エチルセロソルブ、ブチルセロソルブ、プロピレングリコールモノメチルエーテルが好ましく、熱可塑性エマルジョン樹脂を用いる場合には、熱可塑性エマルジョン樹脂の分散性などの観点から、水やメタノールなどを使用することが好ましい。また、この溶媒は、お互いに相溶性があれば、１種だけでなく２種以上（たとえば、水およびメタノール）を含んでいてもよい。
【０１２８】
ここで、前記溶媒は、前記有機樹脂化合物および前記金属酸化物微粒子の種類やその含有量、さらには所望する塗膜（プライマー層膜）の厚さなどによっても異なるが、前記プライマー層膜形成用塗料組成物中に６０〜９５重量％となるような割合で含んでいることが好ましい。
【０１２９】
前記有機樹脂化合物と前記金属酸化物微粒子（表面処理を施したものを含む。）との混合割合は、前記有機樹脂化合物および前記金属酸化物微粒子の種類、さらには所望する塗膜（プライマー層膜）の屈折率などによっても異なるが、前記有機樹脂化合物をＭで表し、さらに前記前記金属酸化物微粒子をＮで表したとき、その重量比（Ｍ／Ｎ）が３０／７０〜９０／１０、好ましくは４０／６０〜８０／２０の範囲にあることが望ましい。ここで、前記重量比が３０／７０よりも過小であると、これらの成分を含むプライマー層膜形成用塗料組成物をプラスチックレンズ基材上に塗布したとき、これより得られる塗膜と前記プラスチックレンズ基材、さらにはこの塗膜上に積層されるハードコート層膜との密着性が悪くなる傾向にあるので好ましくない。また、前記重量比が９０／１０よりも過大であると、これらの成分を含むプライマー層膜形成用塗料組成物をプラスチックレンズ基材上に塗布したとき、これより得られる塗膜（プライマー層膜）の屈折率が所望値より低くなることがあるので好ましくない。
【０１３０】
また、前記プライマー層膜形成用塗料組成物中には、プラスチックレンズ基材に塗布する際にその濡れ性を改善するため、ポリオキシアルキレンジメチルポリシロキサン等のシリコーン系界面活性剤やパーフルオロアルキルカルボン酸塩、パーフルオロアルキルエチレンオキサイド付加物等のフッ素系界面活性剤などが含まれていてもよい。
【０１３１】
さらに、前記プライマー層膜形成用塗料組成物中には、必要に応じてベンゾフェノン系紫外線吸収剤やベンゾトリアゾール系紫外線吸収剤、さらにはヒンダーアミン系光安定剤などが含まれていてもよい。
【０１３２】
次に、前記プライマー層膜形成用塗料組成物の調製方法について具体的に述べる。ただし、ここで述べる調製方法はその一態様を示すものであるので、本発明で使用されるプライマー層膜形成用塗料組成物はこれらの調製方法から得られたものに限定されない。
【０１３３】
（ａ）前記金属酸化物微粒子が水分散ゾルの状態で存在する場合には、この水分散ゾルを限外濾過装置などに供して、該水分散ゾル中に含まれる水をメタノール、プロパノール、プロピレングリコールモノメチルエーテルなどの有機溶媒と溶媒置換して、該金属酸化物微粒子を含む有機溶媒分散ゾルを調製しておくことが望まれる。この場合、前記金属酸化物微粒子は、該有機溶媒分散ゾル中に１０〜４０重量％含まれていることが好ましい。
【０１３４】
（ｂ）次いで、前記金属酸化物微粒子を含む有機溶媒分散ゾルと前記有機樹脂化合物、すなわち前記熱硬化性有機樹脂または前記熱可塑性有機樹脂とを混合して十分に撹拌する。
【０１３５】
なお、前記有機樹脂化合物の具体例については、上記したとおりである。
前記有機樹脂化合物は、たとえば水分散型ウレタン系エラストマーなどである場合には、水分散液の状態で前記有機溶媒分散ゾルと混合することができる。しかし、水分散型でない有機樹脂化合物である場合には、あらかじめ有機溶媒に溶解させてから前記有機溶媒分散ゾルと混合することが好ましい。
【０１３６】
ここで、前記有機溶媒としては、メタノール、エタノール、プロパノール等のアルコール類、メチルエチルケトン、アセチルアセトン等のケトン類、酢酸エチル、酢酸ブチル等のエステル類、エチルセロソルブ、ブチルセロソルブ等のセロソルブ類、プロピレングリコールモノメチルエーテル等のエーテル類などが挙げられるが、この中でも、蒸発速度や溶解性などの観点から、メタノール、プロパノール、プロピレングリコールモノメチルエーテルなどを使用することが好ましい。
【０１３７】
この場合、前記有機樹脂化合物は、前記分散液中に３〜２０重量％含まれていることが好ましい。
さらに、前記プライマー層膜形成用塗料組成物中には、必要に応じて前記界面活性剤や前記紫外線吸収剤などを添加してもよい。この場合、前記界面活性剤や前記紫外線吸収剤などは、その物理性状によっても異なるが、そのまま前記混合液中に混合してもよく、また上記の有機溶媒中に溶解または分散させてから混合してもよい。
【０１３８】
これにより、本発明で使用されるプライマー層膜形成用塗料組成物が調製される。
次に、前記プライマー層膜の形成方法について述べれば、以下の通りである。
上記で得られたプライマー層膜形成用塗料組成物は、ディッピング法、スピンコート法、スプレーコート法、インクジェットコート法などから選ばれた従来公知のコーティング方法を用いて、前記プラスチッレンズ基材上に塗布される。
【０１３９】
次いで、前記プラスチックレンズ基材上に形成された塗膜（プライマー層膜）を、６０〜１１０℃の温度条件下で３〜３０分間、加熱処理して硬化させる必要があるが、この場合においても、該塗膜を予備硬化の状態に止めておくことが好ましい。ここで、前記塗膜の予備硬化とは、該塗膜が完全に硬化していない状態をいい、さらに詳しくは該塗膜が指触乾燥（指で触れて乾いていることが確認できること）となっている状態を意味する。
【０１４０】
また、前記塗膜の予備硬化を行う方法としては、前記ハードコート層膜塗膜の予備硬化の場合と同様に、（１）前記プラスチックレンズ基材上に形成された塗膜を熱風雰囲気下または循環熱風雰囲気下に晒したり、あるいは（２）該塗膜に遠赤外線を照射したりする方法がある。
【０１４１】
このようにして得られる塗膜（プライマー層膜）の厚さは、前記プライマー層膜形成用塗料組成物中に含まれる固形分含有量などによっても異なるが、０．３〜３．０μｍ、好ましくは０．５〜２．０μｍの範囲にあることが望ましい。さらに、前記塗膜（プライマー層膜）の屈折率は、前記ハードコート層膜形成用塗料組成物中に含まれる前記金属酸化物微粒子の種類や含有量などによっても異なるが、該塗膜が完全に硬化された場合の屈折率として１．５２〜１．８０、好ましくは１．５５〜１．７８の範囲であることが望ましい。
これにより、より優れた耐衝撃性を有するプラスチックレンズを得ることができる。
【０１４２】
[プラスチックレンズ]
次に、本発明に係るプラスチックレンズについて説明する。ただし、上記の製造方法から得られるプラスチックレンズであれば、ここに記載されるものに限定されない。
【０１４３】
本発明に係る第一のプラスチックレンズは、（１）プラスチックレンズ基材上に、有機ケイ素化合物（Ａ）、金属酸化物微粒子およびポリカルボン酸系化合物とを含むハードコート層膜形成用塗料組成物を塗布し、（２）得られた塗膜を６０〜１１０℃の温度条件下で５〜３０分間、加熱処理して、該塗膜の予備硬化を行ったのち、（３）得られた予備硬化塗膜の表面に、有機ケイ素化合物（Ｂ）およびシリカ微粒子とを含む反射防止層膜形成用塗料組成物を塗布し、さらに（４）得られた積層塗膜に、３〜２０μｍの波長を有する遠赤外線を５〜３０分間照射して、該積層塗膜を硬化させることによって、プラスチックレンズ基材上にハードコート層膜および反射防止層膜を形成してなるものである。
【０１４４】
また、本発明に係る第二のプラスチックレンズは、（１）プラスチックレンズ基材上に、有機ケイ素化合物（Ａ）、金属酸化物微粒子およびポリカルボン酸系化合物とを含むハードコート層膜形成用塗料組成物を塗布し、（２）得られた塗膜を６０〜１１０℃の温度条件下で５〜３０分間、加熱処理して、該塗膜の予備硬化を行ったのち、（３）得られた予備硬化塗膜の表面に、有機ケイ素化合物（Ｂ）およびシリカ微粒子とを含む反射防止層膜形成用塗料組成物を塗布し、（３ａ）得られた塗膜を６０〜１１０℃の温度条件下で３〜３０分間、加熱処理して、該塗膜の予備硬化を行ったのち、（３ｂ）フッ素系化合物またはその加水分解物を含む撥水コート処理用塗料組成物を塗布し、さらに（４）得られた積層塗膜に、３〜２０μｍの波長を有する遠赤外線を５〜３０分間、照射して、該積層塗膜を硬化させることによって、プラスチックレンズ基材上にハードコート層膜、反射防止層膜および撥水コート層膜を形成してなるものである。
【０１４５】
前記プラスチックレンズ基材は、先にも述べたように、その屈折率が１．４９〜１．８０、好ましくは１．６０〜１．７４の範囲にある市販品または試験供給品から適宜選択して使用することができる。このようなものとしては、ポリスチレン系樹脂、脂肪族アリル系樹脂、芳香族アリル系樹脂、ポリカーボネート系樹脂、ポリチオウレタン系樹脂、ポリチオエポキシ系樹脂などを用いて加工・製造された各種のプラスチックレンズ基材がある。
【０１４６】
前記ハードコート層膜形成用塗料組成物は、有機ケイ素化合物（Ａ）、金属酸化物微粒子およびポリカルボン酸系化合物を含むものであり、その詳細については、上記したとおりである。さらに、このようなハードコート層膜形成用塗料組成物を塗布して得られる塗膜を予備硬化させる方法の詳細についても上記したとおりである。
【０１４７】
また、このようにして得られる予備硬化塗膜（すなわち、ハードコート層膜）は、その膜厚が１．０〜５．０μｍ、好ましくは１．５〜３．５μｍの範囲にあることが望ましく、またその屈折率（塗膜が完全に硬化されたものとして）が前記プラスチックレンズ基材の屈折率に合致またはほゞ合致しているものであることが好ましい。
【０１４８】
前記反射防止層膜形成用塗料組成物は、有機ケイ素化合物（Ｂ）およびシリカ微粒子とを含むものであり、その詳細については、上記したとおりである。さらに、このような反射防止層膜形成用塗料組成物を塗布して得られる積層塗膜を硬化させる方法の詳細についても上記したとおりである。
【０１４９】
また、このようにして得られる積層塗膜を構成する上層塗膜（すなわち、反射防止層膜）は、その膜厚が０．０７〜０．１３μｍ、好ましくは０．０８〜０．１２μｍの範囲にあることが望ましく、またその屈折率が前記ハードコート層膜の屈折率より０．１以上低いものであることが好ましい。
【０１５０】
また、上記した第二のプラスチックレンズにおいて、前記撥水コート層膜形成用塗料組成物は、フッ素系化合物やその加水分解物などを含むものであり、その詳細については、上記したとおりである。さらに、このような撥水コート層膜形成用塗料組成物を塗布して得られる塗膜を硬化させる方法の詳細についても上記したとおりである。
【０１５１】
また、このようにして得られる積層塗膜を構成する最上層塗膜（すなわち、撥水コート層膜）は、その膜厚が１〜１０ｎｍの範囲にあることが望ましい。
このようにして得られる本発明に係るプラスチックレンズは、その表面に硬化むらのない積層塗膜を備えており、しかもその積層塗膜は耐熱性、耐衝撃性、密着性、耐擦傷性、耐摩耗性、耐候性、耐褪色性などにおいて優れた性能を有している。
【０１５２】
また、撥水コート処理を施した第二のプラスチックレンズにおいては、上記した特性の他に、撥水性や防汚性などの面において優れた特性を有している。
また、前記プラスチックレンズは、前記プラスチックレンズ基材と前記ハードコート層膜との間に、さらにプライマー層膜を設けてなるものであることが好ましい。ここで、前記プライマー層膜は、前記有機樹脂化合物（すなわち、前記熱硬化性有機樹脂および前記熱可塑性有機樹脂から選ばれた少なくとも１種の有機樹脂化合物）と前記金属酸化物微粒子とを含む塗膜を硬化させて得られる硬化膜であって、その膜厚は、０．３〜３．０μｍ、好ましくは０．５〜２．０μｍの範囲にあることが望ましい。
【０１５３】
なお、このようなプライマー層膜を設けてなるプラスチックレンズは、上記のものに較べてより一層、耐衝撃性に優れた性能を有している。
【０１５４】
［測定方法］
次に、本発明の実施例その他で使用された測定方法および評価試験法を具体的に述べれば、以下の通りである。
【０１５５】
（１）粒子の平均粒子径
ナノサイズの粒子径を有する前記金属酸化物微粒子の水分散ゾル（固形分含有量２０重量％）０．１５ｇに純水１９．８５ｇを混合して調製した固形分含有量０．１５％の試料を、長さ１ｃｍ、幅１ｃｍ、高さ５ｃｍの石英セルに入れて、動的光散乱法による超微粒子粒度分析装置（大塚電子（株）製、型式ＥＬＳ−Ｚ２）を用いて、粒子群の粒子径分布を測定する。なお、本発明でいう平均粒子径は、この測定結果をキュムラント解析して算出された値を示す。ただし、前記超微粒子粒度分析装置を用いた動的光散乱法で測定された前記微粒子の粒子径分布より得られる粒子の平均粒子径は、透過型電子顕微鏡で撮った前記微粒子のＴＥＭ写真より得られる粒子の平均粒子径の約３倍の値を示すことが分かった。よって、本発明で規定される前記微粒子の平均粒子径は、他の測定方法より得られる平均粒子径とは異なるものである。
【０１５６】
（２）粒子の屈折率
前記金属酸化物微粒子を含む水分散ゾルまたは有機溶媒分散ゾルをエバポレーターに供して分散媒を蒸発させたのち、１２０℃の温度で乾燥させて乾燥粉末とする。次いで、屈折率が既知の標準液試薬を２〜３滴、ガラス基板上に滴下し、これに前記金属酸化物微粒子の乾燥粉末を混合して混合液を調製する。この操作を、様々な屈折率を有する標準液試薬（ＭＯＲＩＴＥＸ社製カーギル標準屈折率液）を用いて行い、前記混合液が透明になったときの標準液試薬の屈折率を前記粒子の屈折率とする。
因みに、この測定方法は、１．０〜２．３１の屈折率をもつ粒子群の屈折率を測定するために適している。
【０１５７】
（３）塗膜の外観（干渉縞の度合いを観測する試験）
内壁が黒色である箱の中に蛍光灯「商品名：メロウ５Ｎ」（東芝ライテック（株）製、三波長型昼白色蛍光灯）を取り付け、蛍光灯の光を試料基板上に形成された積層塗膜の表面で反射させ、光の干渉による虹模様（干渉縞）の発生を目視にて確認し、以下の基準で評価する。
Ｓ：干渉縞が殆ど無い。
Ａ：干渉縞が目立たない。
Ｂ：干渉縞が認められるが、許容範囲にある。
Ｃ：干渉縞が目立つ。
Ｄ：ぎらつきのある干渉縞がある。
【０１５８】
（４）塗膜の耐擦傷性試験
試料基板上に形成された積層塗膜の表面をボンスタースチールウール♯００００（日本スチールウール（株）製）で手擦りし、傷の入り具合を目視にて判定し、以下の基準で評価する。
Ａ：殆ど傷が入らない。
Ｂ：若干の傷が入る。
Ｃ：かなりの傷が入る。
Ｄ：擦った面積のほぼ全面に傷が入る。
【０１５９】
（５）塗膜の反射試験（反射防止性の判定）
オリンパス光学株式会社製ＵＳＰＭ−ＲＵを用い、可視光域の反射率を測定し、最も反射率の低い値（ボトム反射率）を反射率として用いた。
【０１６０】
（６）塗膜の密着性試験
試料基板上に形成された積層塗膜の表面に、ナイフにより１ｍｍ間隔で切れ目を入れ、１平方ｍｍのマス目を１００個形成し、セロハン製粘着テープを強く押し付けた後、プラスチックレンズ基板の面内方向に対して９０度方向へ急激に引っ張り、この操作を合計５回行い、剥離しないマス目の数を数え、以下の基準で評価する。
良好：剥離していないマス目の数が９５個以上。
不良：剥離していないマス目の数が９５個未満。
【０１６１】
（７）塗膜の染色試験（塗膜が均一に硬化しているかどうかを判定する試験）
耐熱ビーカーに、温度約９０℃のお湯１リットルを入れ、これに分散染料（ダイスタージャパン株式会社製、Ｄａｉａｎｉｘ  Ｂｌｕｅ  ＡＣ−Ｅ）３ｇおよび分散剤（センカ（株）製、セモールＷＳ１００）１ｇを加えて、よく攪拌する。次いで、この混合液の温度を約９２℃に保ちながら、試料基板（プラスチックレンズ）を２０分間浸漬させる。次に、前記試料基板を取り出して水洗した後、塗膜の染まり具合を目視にて判定し、以下の基準で評価する。
○：むらなく染まっている、またはまったく染まっていない。
（すなわち、塗膜が均一に硬化している状態を示す。）
△：染まりに、若干むらがある。
×：染まりに、むらがある。
【０１６２】
（８）塗膜の撥水試験
協和界面科学社製ＤＭ３０１を用い、静的接触角を測定し、撥水性評価とした。
良好：接触角１００°以上
不良：接触角１００°未満
【０１６３】
（９）塗膜の耐衝撃性試験
重さ１７ｇの鋼球を１２７ｃｍの高さから前記の実施例基板および比較例基板の中心部に落下させ、以下の基準で評価した。
良好：割れない
不良：割れる。
【０１６４】
（１０）ポットライフ
本発明で使用される各種塗料組成物（すなわち、ハードコート層膜形成用塗料、反射防止層膜形成用塗料、トップコート層膜形成用塗料、プライマー層膜形成用塗料などの組成物）をそれぞれビーカーに入れて１０℃の温度雰囲気下で攪拌しながら４週間、保管した。さらに、これらの塗料組成物をプラスチックレンズ基板上に塗布して、本発明の各実施例並びに各比較例に示す条件と同様な条件下で、プライマー層膜（ただし、必要に応じて形成される。）、さらにハードコート層膜、反射防止層膜、トップコート層膜の順に積層塗膜を形成した。
【０１６５】
次いで、前記（４）に示す「塗膜の耐擦傷性試験」の場合と同様な条件下で、得られた各積層塗膜の耐擦傷性試験を行った。すなわち、前記積層塗膜の表面をボンスタースチールウール♯００００（日本スチールウール（株）製）で手擦りして、前記の傷の入り具合を目視にて判定し、前記耐擦傷性試験を行ったときに得られた結果と比較した。その結果、前記（４）による耐擦傷性試験結果より悪い結果が得られている場合には、ポットライフに問題がある（或いは短くなっている）ことを意味している。
【０１６６】
［実施例］
以下、本発明を実施例に基づき具体的に説明する。しかし、本発明は、これらの実施例に記載された範囲に限定されるものではない。
【０１６７】
（１）ハードコート層膜形成用塗料組成物の調製
[調製例１]
γ―グリシドキシプロピルトリメトキシシラン（モンメンティブ・パフォーマンス・マテリアルズ・ジャパン合同会社製）１００ｇにメタノール（中国精油（株）製）５０ｇを加えて、攪拌しながら０．０１Ｎ塩酸２５ｇを滴下した。さらに、室温にて一昼夜攪拌して前記γ―グリシドキシプロピルトリメトキシシランの加水分解を行った。
【０１６８】
次いで、この混合液に、コア・シェル型の金属酸化物微粒子を含むメタノール分散液「オプトレイク１１３０Ｚ（Ｓ−７・Ａ８）」（日揮触媒化成（株）製）３５０ｇ、ポリカルボン酸化合物としての無水トリメリト酸（キシダ化学（株）製）１０ｇ、硬化触媒としてのアセチルアセトンアルミニウム(キシダ化学（株）製)２ｇ、有機溶媒としてのプロピレングリコールモノメチルエーテル（ダウケミカル日本（株）製）１００ｇ、およびレベリング剤としてのシリコーン系界面活性剤（東レ・ダウコーニング（株）製、Ｌ−７００１）０．５ｇを加えて、室温にて一昼夜攪拌した。これにより、実施例用に使用されるハードコート層膜形成用塗料組成物（以下、「ハードコート塗料Ｈ１」という）を調製した。
【０１６９】
なお、前記金属酸化物微粒子含有分散液「オプトレイク１１３０Ｚ（Ｓ−７・Ａ８）」は、チタニウムとジルコニウムとを含む複合酸化物微粒子（酸化物換算重量基準で、ＴｉＯ2／ＺｒＯ2＝５１．１９）を核粒子として、その表面にケイ素とジルコニウムとの複合酸化物で被覆（酸化物換算重量基準で、被覆物／核粒子＝４．８８）してなるコア・シェル型の金属酸化物微粒子からなり、さらに該粒子の表面をテトラエトキシシランで表面処理した平均粒子径９μｍの金属酸化物微粒子をメタノール中に３０重量％の濃度で分散させたものである。
【０１７０】
[調製例２]
γ―グリシドキシプロピルトリメトキシシラン（モンメンティブ・パフォーマンス・マテリアルズ・ジャパン合同会社製）９０ｇ、テトラエトキシシラン（キシダ化学（株）製）２０ｇにメタノール（中国精油（株））５０ｇを加えて、攪拌しながら０．０１Ｎ塩酸４０ｇを滴下した。さらに、室温にて一昼夜攪拌して前記γ―グリシドキシプロピルトリメトキシシランおよび前記テトラエトキシシランの加水分解を行った。
【０１７１】
次いで、この混合液に、コア・シェル型の金属酸化物微粒子を含むメタノール分散液「オプトレイク１１３０Ｚ（Ｓ−７・Ａ８）」（日揮触媒化成（株）製）１９０ｇ、ポリカルボン酸化合物としての１，２，４，５ベンゼンテトラカルボン酸（キシダ化学（株）製）１５ｇ、硬化触媒としてのジシアンジアミド（キシダ化学（株）製）２ｇ、有機溶媒としてのプロピレングリコールモノメチルエーテル（ダウケミカル日本（株）製）１００ｇ、およびレベリング剤としてのシリコーン系界面活性剤（東レ・ダウコーニング（株）製、Ｌ−７００１）０．５ｇを加えて、室温にて一昼夜攪拌した。これにより、実施例用に使用されるハードコート層膜形成用塗料組成物（以下、「ハードコート塗料Ｈ２」という）を調製した。
なお、前記金属酸化物微粒子含有分散液「オプトレイク１１３０Ｚ（Ｓ−７・Ａ８）」の詳細については、上記したとおりである。
【０１７２】
[調製例３]
γ―グリシドキシプロピルトリメトキシシラン（モンメンティブ・パフォーマンス・マテリアルズ・ジャパン合同会社製）１００ｇにメタノール（中国精油（株））５０ｇを加えて、攪拌しながら０．０１Ｎ塩酸２５ｇを滴下した。さらに、室温にて一昼夜攪拌して前記γ―グリシドキシプロピルトリメトキシシランの加水分解を行った。
【０１７３】
次いで、この混合液に、コア・シェル型の金属酸化物微粒子を含むメタノール分散液「オプトレイク１１３０Ｚ（Ｓ−７・Ａ８）」（日揮触媒化成（株）製）３５０ｇ、硬化触媒としてのアセチルアセトンアルミニウム(キシダ化学（株）製)２ｇ、有機溶媒としてのプロピレングリコールモノメチルエーテル（ダウケミカル日本（株）製）１００ｇ、およびレベリング剤としてのシリコーン系界面活性剤（東レ・ダウコーニング（株）製、Ｌ−７００１）０．５ｇを加えて、室温にて一昼夜攪拌した。これにより、比較例用に使用されるハードコート層膜形成用塗料組成物（以下、「ハードコート塗料Ｃ１」という）を調製した。（すなわち、このハードコート塗料Ｃ１中には、ポリカルボン酸化合物は含まれていない。）
なお、前記金属酸化物微粒子含有分散液「オプトレイク１１３０Ｚ（Ｓ−７・Ａ８）」の詳細については、上記したとおりである。
【０１７４】
[調製例４]
前記調製例１において、ポリカルボン酸化合物としての無水トリメリト酸の添加量をそれぞれ１ｇ、７ｇ、２５ｇおよび４０ｇに変更した以外は、調製例１に記載の条件下で一昼夜攪拌してハードコート層膜形成用塗料組成物をそれぞれ調製した。これにより、実施例および比較例で使用されるハードコート層膜形成用塗料組成物（以下、それぞれ「ハードコート塗料Ｃ２」、「ハードコート塗料Ｈ３」、「ハードコート塗料Ｈ４」および「ハードコート塗料Ｃ３」という）を得た。
【０１７５】
（２）反射防止層膜形成用塗料の調製
[調製例５]
テトラエトキシシラン（キシダ化学（株）製）４０ｇ、およびイソプロピルアルコール（キシダ化学（株）製）５０ｇを混合し、攪拌しながら０．１Ｎ塩酸１０ｇを滴下した。さらに、３０℃の温度にて一昼夜攪拌して前記テトラエトキシシランの加水分解を行った。
【０１７６】
次いで、この混合液に、中空シリカ系微粒子を含む有機溶媒分散液「スルーリア」（日揮触媒化成（株）製）５０ｇ、プロピレングリコールモノメチルエーテル５００ｇを加えて、３０℃の温度にて一昼夜攪拌して熟成を行った。その後、硬化触媒としてのアセチルアセトンアルミニウム（キシダ化学（株）製）０．１ｇ、レベリング剤としてのシリコーン系界面活性剤（東レ・ダウコーニング（株）製、Ｌ−７００１）０．５ｇを加えて、１０℃の温度に冷却し、その温度に保ちながら一昼夜攪拌した。これにより、実施例および比較例で使用される反射防止層膜形成用塗料組成物（以下、「反射防止塗料ＡＲ１」という）を調製した。
【０１７７】
なお、前記中空シリカ系微粒子含有分散液「スルーリア」は、内部に空洞を有する平均粒子径６０ｎｍの中空シリカ系微粒子をイソプロピルアルコール中に２０重量％の濃度で分散させたものである。
【０１７８】
[調製例６]
テトラエトキシシラン（キシダ化学（株）製）１５ｇ、メチルトリエトキシシラン（キシダ化学（株）製）５ｇおよびプロピレングリコールモノメチルエーテル（ダウケミカル日本（株）製）５０ｇを混合し、攪拌しながら０．１Ｎ塩酸１０ｇを滴下した。さらに、３０℃の温度にて一昼夜攪拌して前記テトラエトキシシランおよび前記メチルトリエトキシシランの加水分解を行った。
【０１７９】
次いで、この混合液に、中空シリカ系微粒子を含む有機溶媒分散液「スルーリア」（日揮触媒化成（株）製）８０ｇ、プロピレングリコールモノメチルエーテル（ダウケミカル日本（株）製）５００ｇを加えて、３０℃の温度にて一昼夜攪拌して熟成を行った。その後、硬化触媒としてのアセチルアセトンアルミニウム（キシダ化学（株）製）０．１ｇ、レベリング剤としてのシリコーン系界面活性剤（東レ・ダウコーニング（株）製、Ｌ−７００１）０．５ｇを加えて、１０℃の温度に冷却し、その温度に保ちながら一昼夜攪拌した。これにより、実施例および比較例で使用される反射防止層膜形成用塗料組成物（以下、「反射防止塗料ＡＲ２」という）を調製した。
【０１８０】
なお、前記中空シリカ系微粒子含有分散液「スルーリア」の詳細は、上記したとおりである。
【０１８１】
（３）撥水コート処理用塗料（トップコート層膜形成用塗料）の調製
[調製例７]
化学式ＣＦ3（ＣＦ2）7（ＣＨ2）2Ｓｉ（ＯＣ2Ｈ5）3のフッ素系化合物（東レダウコーニング（株）製、ＡＹ４３−１５８Ｅ）１０ｇおよび含フッ素有機溶媒（信越化学社製ＦＲ−ＴＨＩＮＮＥＲ）５００ｇを混合し、２４時間攪拌し、撥水コート処理用塗料組成物（以下、「撥水コート用塗料Ｔ１」という）を調製した。
【０１８２】
（４）プライマー層膜形成用塗料組成物の調製
[調製例８]
市販のポリウレタンエマルジョン「スーパーフレックス４２０」（第一工業製薬（株）製））１２２ｇ、コア・シェル型の金属酸化物微粒子を含むメタノール分散液「オプトレイク１１２０Ｚ（Ｓ−７・Ｇ）」（日揮触媒化成（株）製）２５０ｇ、メタノール（中国精油（株）製）４８０ｇを加えて、室温にて１時間攪拌した。
【０１８３】
次いで、この混合液に、レベリング剤としてのシリコーン系界面活性剤（東レ・ダウコーニング（株）製、Ｌ−７００１）１．０ｇを加えて、室温にて一昼夜攪拌した。これにより、実施例および比較例で使用されるプライマー層膜形成用塗料組成物（以下、「プライマー用塗料Ｐ１」という）を調製した。
【０１８４】
なお、前記ポリウレタンエマルジョン「スーパーフレックス４２０」は、水分散型ウレタンエラストマーを水中に３２重量％の濃度で分散させたものである。また、前記金属酸化物微粒子含有分散液「オプトレイク１１２０Ｚ（Ｓ−７・Ｇ）」は、チタニウムとジルコニウムとを含む複合酸化物微粒子（酸化物換算重量基準で、ＴｉＯ2／ＺｒＯ2＝５１．１９）を核粒子として、その表面にケイ素とジルコニウムとの複合酸化物で被覆（酸化物換算重量基準で、被覆物／核粒子＝４．８８）してなるコア・シェル型の金属酸化物微粒子からなり、さらに該粒子の表面をγ―グリシドキシプロピルトリメトキシシランで表面処理した平均粒子径９μｍの金属酸化物微粒子をメタノール中に２０重量％の濃度で分散させたものである。
【０１８５】
（５）プラスチックレンズ基材の前処理
[調製例９]
以下に示す市販品から、実施例および比較例で試験・評価する上で必要な枚数のプラスチックレンズ基材を用意した。
（ａ）屈折率１．６０のプラスチックレンズ基材Ａ（このレンズ基材は、三井化学（株）製の製品名「ＭＲ−８」のモノマーを重合させて得られたもの。）
（ｂ）屈折率１．６７のプラスチックレンズ基材Ｂ（このレンズ基材は、三井化学（株）製の製品名「ＭＲ−７」のモノマーを重合させて得られたもの。）
次いで、これらのプラスチックレンズ基材を、４０℃の温度に保った水酸化カリウム水溶液（ＫＯＨ濃度：１０重量％）に２分間浸漬してエッチング処理を行った。さらに、前記水溶液中からこれらのレンズ基材を取り出して水洗した後、十分に乾燥させた。
【０１８６】
[実施例１]
調製例１で得られたハードコート用塗料Ｈ１を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０１８７】
次いで、前記ハードコート用塗料Ｈ１を塗布したプラスチックレンズ基材Ｂを１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０１８８】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０１８９】
次いで、前記ハードコート用塗料Ｈ１を塗布して予備硬化させた塗膜上に前記反射防止用塗料ＡＲ１を塗布した積層塗膜を有するプラスチックレンズ基材Ｂを、上下に２機設置した遠赤外線セラミックヒーター（坂口電熱（株）製、Ｓ−Ｉ型）の間に配置して水平に固定し、さらに室温の雰囲気下に３０分間放置して乾燥させた後、該プラスチックレンズ基材Ｂ上に形成された塗膜面に対して直角方向から遠赤外線を１５分間照射した。この時の遠赤外線の照射は、前記塗膜の表面温度が１１０℃となるように行った。
【０１９０】
これにより、その表面にハードコート層膜および反射防止層膜からなる積層塗膜を有するプラスチックレンズ（以下、「プラスチックレンズＡ-１」という）を得た。
次に、得られたプラスチックレンズＡ-１について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表1に示す。
【０１９１】
[実施例２]
調製例１で得られたハードコート用塗料Ｈ１を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０１９２】
次いで、前記ハードコート用塗料Ｈ１を塗布したプラスチックレンズ基材Ｂを１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０１９３】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０１９４】
次いで、前記反射防止用塗料ＡＲ１を塗布したプラスチックレンズ基材Ｂを８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０１９５】
次に、調製例７で得られた撥水コート用塗料Ｔ１を入れたポット中に、上記で予備硬化された塗膜を有するプラスチックレンズ基材Ｂを浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０１９６】
次いで、前記撥水コート用塗料Ｔ１を塗布したプラスチックレンズ基材Ｂを、８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０１９７】
次に、前記ハードコート用塗料Ｈ１、前記反射防止用塗料ＡＲ１および前記撥水コート用塗料Ｔ１を順々に塗布して予備硬化させた積層塗膜を有するプラスチックレンズ基材Ｂを、上下に２機設置した遠赤外線セラミックヒーター（坂口電熱（株）製、Ｓ−Ｉ型）の間に配置して水平に固定し、さらに該プラスチックレンズ基材Ｂ上に形成された塗膜面に対して直角方向から遠赤外線を１５分間照射した。この時の遠赤外線の照射は、前記塗膜の表面温度が１１０℃となるように行った。
【０１９８】
これにより、その表面にハードコート層膜、反射防止層膜および撥水コート層膜からなる積層塗膜を有するプラスチックレンズ（以下、「プラスチックレンズＡ-２」という）を得た。
【０１９９】
次に、得られたプラスチックレンズＡ-２について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表1に示す。
【０２００】
[実施例３]
調製例２で得られたハードコート用塗料Ｈ２を入れたポット中に、調製例９で得られたプラスチックレンズ基材Ａ（屈折率：１．６０）を浸漬し、さらにディッピング法を用いて該プラスチックレンズ基材Ａを１２０ｍｍ/ｍｉｎの速度で引き上げて、該基材の表面に前記ハードコート用塗料Ｈ２を塗布した。
【０２０１】
次いで、前記ハードコート用塗料Ｈ２を塗布したプラスチックレンズ基材Ａを１００℃の熱風が循環供給されている熱風循環炉（エスペック（株）製、ＳＴ−１２０）に入れて、該プラスチックレンズ基材Ａ上に形成された塗膜を１００℃の温度雰囲気下で１０分間加熱して、該塗膜の予備硬化を行った。
【０２０２】
次に、調製例６で得られた反射防止用塗料ＡＲ２を入れたポット中に、上記で予備硬化された塗膜を有するプラスチックレンズ基材Ａを浸漬し、さらにディッピング法を用いて該プラスチックレンズ基材Ａを２４ｍｍ/ｍｉｎの速度で引き上げて、該基材の表面に前記反射防止用塗料ＡＲ２を塗布した。
【０２０３】
次いで、前記反射防止用塗料ＡＲ２を塗布したプラスチックレンズ基材Ａを８０℃の熱風が循環供給されている熱風循環炉（エスペック（株）製、ＳＴ−１２０）に入れて、該プラスチックレンズ基材Ａ上に形成された塗膜を８０℃の温度雰囲気下で１０分間加熱して、該塗膜の予備硬化を行った。
【０２０４】
次に、調製例７で得られた撥水コート用塗料Ｔ１を入れたポット中に、上記で予備硬化された塗膜を有するプラスチックレンズ基材Ａを浸漬し、さらにディッピング法を用いて該プラスチックレンズ基材Ａを２００ｍｍ/ｍｉｎの速度で引き上げて、該基材の表面に前記撥水コート用塗料Ｔ１を塗布した。
【０２０５】
次いで、前記撥水コート用塗料Ｔ１を塗布したプラスチックレンズ基材Ａを、８０℃の熱風が循環供給されている熱風循環炉（エスペック（株）製、ＳＴ−１２０）に入れて、該プラスチックレンズ基材Ａ上に形成された塗膜を８０℃の温度雰囲気下で１０分間加熱して、該塗膜の予備硬化を行った。
【０２０６】
次に、前記ハードコート用塗料Ｈ２、前記反射防止用塗料ＡＲ２および前記撥水コート用塗料Ｔ１を順々に塗布して予備硬化させた積層塗膜を有するプラスチックレンズ基材Ａを、上下に２機設置した遠赤外線セラミックヒーター（坂口電熱（株）製、Ｓ−Ｉ型）の間に配置して水平に固定し、さらに該プラスチックレンズ基材Ａ上に形成された塗膜面に対して直角方向から遠赤外線を２０分間照射した。この時の遠赤外線の照射は、前記塗膜の表面温度が１００℃となるように行った。
【０２０７】
これにより、その表面にハードコート層膜、反射防止層膜および撥水コート層膜からなる積層塗膜を有するプラスチックレンズ（以下、「プラスチックレンズＡ-３」という）を得た。
【０２０８】
次に、得られたプラスチックレンズＡ-３について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表1に示す。
【０２０９】
[実施例４]
調製例８で得られたプライマー用塗料Ｐ１を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記プライマー用塗料Ｐ１を塗布した。
【０２１０】
次いで、前記プライマー用塗料Ｐ１を塗布したプラスチックレンズ基材Ｂを７５℃の熱風が循環供給されている熱風循環炉（エスペック（株）製、ＳＴ−１２０）に入れて、該プラスチックレンズ基材Ｂ上に形成された塗膜を７５℃の温度雰囲気下で１０分間加熱して、該塗膜の予備硬化を行った。
【０２１１】
次に、調製例１で得られたハードコート用塗料Ｈ１を入れたポット中に、上記で予備硬化された塗膜を有するプラスチックレンズ基材Ｂを浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０２１２】
次いで、前記ハードコート用塗料Ｈ１を塗布したプラスチックレンズ基材Ｂを１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０２１３】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０２１４】
次いで、前記反射防止用塗料ＡＲ１を塗布したプラスチックレンズ基材Ｂを８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２１５】
次に、調製例７で得られた撥水コート用塗料Ｔ１を入れたポット中に、上記で予備硬化された塗膜を有するプラスチックレンズ基材Ｂを浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０２１６】
次いで、前記撥水コート用塗料Ｔ１を塗布したプラスチックレンズ基材Ｂを、８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２１７】
次に、前記プライマー用塗料Ｐ１、前記ハードコート用塗料Ｈ１、前記反射防止用塗料ＡＲ１および前記撥水コート用塗料Ｔ１を順々に塗布して予備硬化させた積層塗膜を有するプラスチックレンズ基材Ｂを、上下に２機設置した遠赤外線セラミックヒーター（坂口電熱（株）製、Ｓ−Ｉ型）の間に配置して水平に固定し、さらに該プラスチックレンズ基材Ｂ上に形成された塗膜面に対して直角方向から遠赤外線を７分間照射した。この時の遠赤外線の照射は、前記塗膜の表面温度が１２０℃となるように行った。
【０２１８】
これにより、その表面にプライマー層膜、ハードコート層膜、反射防止層膜および撥水コート層膜からなる積層塗膜を有するプラスチックレンズ（以下、「プラスチックレンズＡ-４」という）を得た。
【０２１９】
次に、得られたプラスチックレンズＡ-４について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表1に示す。
【０２２０】
【表１】
0005693210.tif 000002
[比較例１]
調製例３で得られたハードコート用塗料Ｃ１（この塗料には、ポリカルボン酸化合物が含まれていない。）を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０２２１】
次いで、前記ハードコート用塗料Ｃ１を塗布したプラスチックレンズ基材Ｂを１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０２２２】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０２２３】
次いで、前記反射防止用塗料ＡＲ１を塗布したプラスチックレンズ基材Ｂを８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２２４】
次に、調製例７で得られた撥水コート用塗料Ｔ１を入れたポット中に、上記で予備硬化された塗膜を有するプラスチックレンズ基材Ｂを浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０２２５】
次いで、前記撥水コート用塗料Ｔ１を塗布したプラスチックレンズ基材Ｂを、８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２２６】
次に、前記ハードコート用塗料Ｃ１、前記反射防止用塗料ＡＲ１および前記撥水コート用塗料Ｔ１を順々に塗布して予備硬化させた積層塗膜を有するプラスチックレンズ基材Ｂを、上下に２機設置した遠赤外線セラミックヒーター（坂口電熱（株）製、Ｓ−Ｉ型）の間に配置して水平に固定し、さらに該プラスチックレンズ基材Ｂ上に形成された塗膜面に対して直角方向から遠赤外線を１５分間照射した。この時の遠赤外線の照射は、前記塗膜の表面温度が１１０℃となるように行った。
【０２２７】
これにより、その表面にハードコート層膜、反射防止層膜および撥水コート層膜からなる積層塗膜を有するプラスチックレンズ（以下、「プラスチックレンズＢ-１」という）を得た。
【０２２８】
次に、得られたプラスチックレンズＢ-１について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表２に示す。
【０２２９】
[比較例２]
調製例１で得られたハードコート用塗料Ｈ１を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０２３０】
次いで、前記ハードコート用塗料Ｈ１を塗布したプラスチックレンズ基材Ｂを１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０２３１】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０２３２】
次いで、前記反射防止用塗料ＡＲ１を塗布したプラスチックレンズ基材Ｂを８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２３３】
次に、調製例７で得られた撥水コート用塗料Ｔ１を入れたポット中に、上記で予備硬化された塗膜を有するプラスチックレンズ基材Ｂを浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０２３４】
次いで、前記撥水コート用塗料Ｔ１を塗布したプラスチックレンズ基材Ｂを、８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２３５】
次に、前記ハードコート用塗料Ｈ１、前記反射防止用塗料ＡＲ１および前記撥水コート用塗料Ｔ１を順々に塗布して予備硬化させた積層塗膜を有するプラスチックレンズ基材Ｂを、１１０℃の熱風が循環供給されている熱風循環炉（エスペック（株）製、ＳＴ−１２０）に入れて、該プラスチックレンズ基材Ｂ上に形成された積層塗膜を１１０℃の温度雰囲気下で１５分間加熱して、該積層塗膜の硬化を行った。すなわち、ここでは、積層塗膜の硬化用熱源として遠赤外線を用いずに、１１０℃の熱風を用いて前記塗膜の表面温度が１１０℃付近となるようにした。
【０２３６】
これにより、その表面にハードコート層膜、反射防止層膜および撥水コート層膜からなる積層塗膜を有するプラスチックレンズ（以下、「プラスチックレンズＢ-２」という）を得た。
【０２３７】
次に、得られたプラスチックレンズＢ-２について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表２に示す。
【０２３８】
[比較例３]
調製例２で得られたハードコート用塗料Ｈ２を入れたポット中に、調製例９で得られたプラスチックレンズ基材Ａ（屈折率：１．６０）を浸漬し、さらにディッピング法を用いて該プラスチックレンズ基材Ａを１２０ｍｍ/ｍｉｎの速度で引き上げて、該基材の表面に前記ハードコート用塗料Ｈ２を塗布した。
【０２３９】
次いで、前記ハードコート用塗料Ｈ２を塗布したプラスチックレンズ基材Ａを１２０℃の熱風が循環供給されている熱風循環炉（エスペック（株）製、ＳＴ−１２０）に入れて、該プラスチックレンズ基材Ａ上に形成された塗膜を、１２０℃の温度雰囲気下で２０分間加熱して、該塗膜の硬化を行った。すなわち、ここでは、該塗膜（ハードコート層膜）の本硬化を行った。
【０２４０】
次に、調製例６で得られた反射防止用塗料ＡＲ２を入れたポット中に、上記で本硬化された塗膜を有するプラスチックレンズ基材Ａを浸漬し、さらにディッピング法を用いて該プラスチックレンズ基材Ａを２４ｍｍ/ｍｉｎの速度で引き上げて、該基材の表面に前記反射防止用塗料ＡＲ２を塗布した。
【０２４１】
次いで、前記反射防止用塗料ＡＲ２を塗布したプラスチックレンズ基材Ａを８０℃の熱風が循環供給されている熱風循環炉（エスペック（株）製、ＳＴ−１２０）に入れて、該プラスチックレンズ基材Ａ上に形成された塗膜を８０℃の温度雰囲気下で１０分間加熱して、該塗膜の予備硬化を行った。
【０２４２】
次に、調製例７で得られた撥水コート用塗料Ｔ１を入れたポット中に、上記で予備硬化された塗膜を有するプラスチックレンズ基材Ａを浸漬し、さらにディッピング法を用いて該プラスチックレンズ基材Ａを２００ｍｍ/ｍｉｎの速度で引き上げて、該基材の表面に前記撥水コート用塗料Ｔ１を塗布した。
【０２４３】
次いで、前記撥水コート用塗料Ｔ１を塗布したプラスチックレンズ基材Ａを、８０℃の熱風が循環供給されている熱風循環炉（エスペック（株）製、ＳＴ−１２０）に入れて、該プラスチックレンズ基材Ａ上に形成された塗膜を８０℃の温度雰囲気下で１０分間加熱して、該塗膜の予備硬化を行った。
【０２４４】
次に、前記ハードコート用塗料Ｈ２、前記反射防止用塗料ＡＲ２および前記撥水コート用塗料Ｔ１を順々に塗布して本硬化または予備硬化させた積層塗膜を有するプラスチックレンズ基材Ａを、上下に２機設置した遠赤外線セラミックヒーター（坂口電熱（株）製、Ｓ−Ｉ型）の間に配置して水平に固定し、さらに該プラスチックレンズ基材Ａ上に形成された塗膜面に対して直角方向から遠赤外線を３分間照射した。この時の遠赤外線の照射は、前記塗膜の表面温度が１００℃となるように行った。すなわち、ここでは、前記遠赤外線の照射量が少なかった。
【０２４５】
これにより、その表面にハードコート層膜、反射防止層膜および撥水コート層膜からなる積層塗膜を有するプラスチックレンズ（以下、「プラスチックレンズＢ-３」という）を得た。
【０２４６】
次に、得られたプラスチックレンズＢ-３について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表２に示す。
【０２４７】
[比較例４]
調製例８で得られたプライマー用塗料Ｐ１を入れたポット中に、調製例９で得られたプラスチックレンズ基材Ｂ（屈折率：１．６７）を浸漬し、さらにディッピング法を用いて該プラスチックレンズ基材Ｂを１２０ｍｍ/ｍｉｎの速度で引き上げて、該基材の表面に前記プライマー用塗料Ｐ１を塗布した。
【０２４８】
次いで、前記プライマー用塗料Ｐ１を塗布したプラスチックレンズ基材Ｂを７５℃の熱風が循環供給されている熱風循環炉（エスペック（株）製、ＳＴ−１２０）に入れて、該プラスチックレンズ基材Ｂ上に形成された塗膜を７５℃の温度雰囲気下で１０分間加熱して、該塗膜の予備硬化を行った。
【０２４９】
次に、調製例１で得られたハードコート用塗料Ｈ１を入れたポット中に、上記で予備硬化された塗膜を有するプラスチックレンズ基材Ｂを浸漬し、さらにディッピング法を用いて該プラスチックレンズ基材Ｂを１２０ｍｍ/ｍｉｎの速度で引き上げて、該基材の表面に前記ハードコート用塗料Ｈ１を塗布した。
【０２５０】
次いで、前記ハードコート用塗料Ｈ１を塗布したプラスチックレンズ基材Ｂを６５℃の熱風が循環供給されている熱風循環炉（エスペック（株）製、ＳＴ−１２０）に入れて、該プラスチックレンズ基材Ｂ上に形成された塗膜を６５℃の温度雰囲気下で７分間加熱して、該塗膜の予備硬化を行った。すなわち、ここでは、該塗膜（ハードコート層膜）の予備硬化が十分でなかった。
【０２５１】
次に、調製例５で得られた反射防止用塗料ＡＲ１を入れたポット中に、上記で予備硬化された塗膜を有するプラスチックレンズ基材Ｂを浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０２５２】
次いで、前記反射防止用塗料ＡＲ１を塗布したプラスチックレンズ基材Ｂを８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２５３】
次に、調製例７で得られた撥水コート用塗料Ｔ１を入れたポット中に、上記で予備硬化された塗膜を有するプラスチックレンズ基材Ｂを浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０２５４】
次いで、前記撥水コート用塗料Ｔ１を塗布したプラスチックレンズ基材Ｂを、８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２５５】
次に、前記プライマー用塗料Ｐ１、前記ハードコート用塗料Ｈ１、前記反射防止用塗料ＡＲ１および前記撥水コート用塗料Ｔ１を順々に塗布して予備硬化させた積層塗膜を有するプラスチックレンズ基材Ｂを、１２０℃の熱風が循環供給されている熱風循環炉（エスペック（株）製、ＳＴ−１２０）に入れて、該プラスチックレンズ基材Ｂ上に形成された積層塗膜を１２０℃の温度雰囲気下で７分間加熱して、該積層塗膜の硬化を行った。すなわち、ここでは、積層塗膜の硬化用熱源として遠赤外線を用いずに、１２０℃の熱風を用いて前記塗膜の表面温度が１２０℃付近となるようにした。
【０２５６】
これにより、その表面にプライマー層膜、ハードコート層膜、反射防止層膜および撥水コート層膜からなる積層塗膜を有するプラスチックレンズ（以下、「プラスチックレンズＢ-４」という）を得た。
【０２５７】
次に、得られたプラスチックレンズＢ-４について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表２に示す。
【０２５８】
【表２】
0005693210.tif 000003
[実施例５〜６および比較例５〜６]
調製例４で得られたハードコート用塗料Ｃ２、ハードコート塗料Ｈ３、ハードコート塗料Ｈ４およびハードコート塗料Ｃ３をそれぞれ入れたポット中に、調製例９で得られたプラスチックレンズ基材Ｂ（屈折率：１．６７）を各１枚ずつ浸漬し、さらにディッピング法を用いて該プラスチックレンズ基材Ｂを１２０ｍｍ/ｍｉｎの速度で引き上げて、該基材の表面に前記ハードコート用塗料Ｃ２、Ｈ３、Ｈ４およびＣ３をそれぞれ塗布した。
【０２５９】
次いで、前記ハードコート用塗料Ｃ２、Ｈ３、Ｈ４およびＣ３をそれぞれ塗布したプラスチックレンズ基材Ｂを各1枚ずつ１００℃の熱風が循環供給されている熱風循環炉（エスペック（株）製、ＳＴ−１２０）に入れて、該プラスチックレンズ基材Ｂ上に形成された塗膜を１００℃の温度雰囲気下で１０分間加熱して、該塗膜の予備硬化を行った。
【０２６０】
次に、調製例５で得られた反射防止用塗料ＡＲ１を入れたポット中に、上記で予備硬化された塗膜を有するプラスチックレンズ基材Ｂを各１枚ずつ浸漬し、さらにディッピング法を用いて該プラスチックレンズ基材Ｂを２４ｍｍ/ｍｉｎの速度で引き上げて、該基材の表面に前記反射防止用塗料ＡＲ１を塗布した。
【０２６１】
次いで、前記反射防止用塗料ＡＲ１を塗布したプラスチックレンズ基材Ｂを各1枚ずつ８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２６２】
次に、調製例７で得られた撥水コート用塗料Ｔ１を入れたポット中に、上記で予備硬化された塗膜を有するプラスチックレンズ基材Ｂを各１枚ずつ浸漬し、さらにディッピング法を用いて該プラスチックレンズ基材Ｂを２００ｍｍ/ｍｉｎの速度で引き上げて、該基材の表面に前記撥水コート用塗料Ｔ１を塗布した。
【０２６３】
次いで、前記撥水コート用塗料Ｔ１を塗布したプラスチックレンズ基材Ｂを各1枚ずつ８０℃の熱風が循環供給されている熱風循環炉（エスペック（株）製、ＳＴ−１２０）に入れて、該プラスチックレンズ基材Ｂ上に形成された塗膜を８０℃の温度雰囲気下で１０分間加熱して、該塗膜の予備硬化を行った。
【０２６４】
次に、前記ハードコート用塗料Ｃ２、Ｈ３、Ｈ４またはＣ３、前記反射防止用塗料ＡＲ１および前記撥水コート用塗料Ｔ１を順々に塗布して予備硬化させた積層塗膜を有するプラスチックレンズ基材Ｂを各1枚ずつ、上下に２機設置した遠赤外線パネルヒーター（坂口電熱（株）製、ＰＨ−１００）の間に配置して水平に固定し、さらに該プラスチックレンズ基材Ｂ上に形成された塗膜面に対して直角方向から遠赤外線を１５分間照射した。この時の遠赤外線の照射は、前記塗膜の表面温度が１１０℃となるように行った。
【０２６５】
これにより、その表面にハードコート層膜、反射防止層膜および撥水コート層膜からなる積層塗膜を有するプラスチックレンズ４枚（以下、上記のハードコート用塗料の使用順に、それぞれ「プラスチックレンズＢ-５」、「プラスチックレンズＡ-５」、「プラスチックレンズＡ-６」、「プラスチックレンズＢ-６」という）を得た。
【０２６６】
次に、得られたプラスチックレンズＡ-５（実施例５）、プラスチックレンズＡ-６（実施例６）、プラスチックレンズＢ-５（比較例５）およびプラスチックレンズＢ-６（比較例６）について、上記の測定方法に基づき、プラスチックレンズ基材上に形成された積層塗膜の外観（干渉渦の観察）、耐擦傷性、密着性、反射防止性、染色性（均一硬化性）、撥水性および耐衝撃性を観測または測定した。その結果を表３に示す。
【０２６７】
【表３】
0005693210.tif 000004